(57)【特許請求の範囲】
【請求項１】
基板の表面に表面側の溝を形成する工程と、
前記基板の裏面から、前記表面側の溝の幅よりも厚みが厚い回転する切削部材で、前記表面側の溝に通じる裏面側の溝を形成し、前記基板を半導体片に個片化する工程と、
前記切削部材の先端部の初期形状を予め加工する加工工程であって、前記切削部材の初期形状として、頂部が前記表面側の溝から外れたと仮定した場合に当該頂部の領域からの応力によって前記表面側の溝の周辺を切削時に破損させる先細り度合の切削部材を使用する場合は、当該切削部材の先細り度合を予め小さくすることで、当該頂部が前記表面側の溝から外れた場合であっても当該頂部の領域からの応力によって前記表面側の溝の周辺を切削中に破損させない先細りの度合に加工する加工工程と、
を備える半導体片の製造方法。
【請求項２】
前記切削部材の頂部の溝幅方向の位置が、前記表面側の溝幅に包含されない場合がある製造条件において前記加工工程を実施する請求項１に記載の半導体片の製造方法。
【請求項３】
前記切削部材の頂部の溝幅方向の位置が、前記表面側の溝幅に包含されない場合があるか否かを確認する工程を有し、
前記表面側の溝幅に包含されない場合がある製造条件において前記加工工程を実施する請求項１または２に記載の半導体片の製造方法。
【発明の詳細な説明】
【技術分野】
【０００１】
本発明は、半導体片の製造方法に関する。
【背景技術】
【０００２】
サファイア基板の表面側から第１の溝を第１のブレードで形成し、その後、裏面側から第１の溝よりも広く深い第２の溝を第２のブレードで形成することで、一枚の基板から取得できるチップ数を減らすことなく歩留まりを向上させることが可能なダイシング方法が提案されている（特許文献１）。また、ウエハ表面からウエハの途中までレーザーで溝を形成し、その後、ウエハ裏面からレーザーによる溝に達する位置までブレードで切削加工することで、ウエハに形成可能な半導体素子の数量を増加させる方法が提案されている（特許文献２）。
【先行技術文献】
【特許文献】
【０００３】
【特許文献１】特開２００３−１２４１５１号公報
【特許文献２】特開２００９−８８２５２号公報
【発明の概要】
【発明が解決しようとする課題】
【０００４】
基板の表面に表面側の溝を形成する工程と、 基板の裏面から、表面側の溝の幅よりも厚みが厚い回転する切削部材で、表面側の溝に通じる裏面側の溝を形成し、表面側の溝の幅と裏面側の溝の幅との差により形成される段差部を有する半導体片に個片化する半導体片の製造方法が知られている。
上記製造方法においては、使用予定の切削部材が、頂部の領域で最大応力を与えて段差部を破損させる先細り度合の切削部材である場合、表面側の溝の幅と裏面側の溝の幅との差により形成される段差部が頂部からの応力によって破損する場合がある。
【０００５】
そこで、本発明は、上記製造方法において、使用予定の切削部材が、頂部の領域で最大応力を与えて段差部を破損させる先細り度合の先端形状を有する場合であっても、段差部の破損を抑制できる半導体片の製造方法を提供することを目的とする。
【課題を解決するための手段】
【０００６】
請求項１は、基板の表面に表面側の溝を形成する工程と、前記基板の裏面から、前記表面側の溝の幅よりも厚みが厚い回転する切削部材で、前記表面側の溝に通じる裏面側の溝を形成し、前記基板を半導体片に個片化する工程と、前記切削部材の先端部の初期形状を予め加工する加工工程であって、前記切削部材の初期形状として、頂部が前記表面側の溝から外れたと仮定した場合に当該頂部の領域からの応力によって前記表面側の溝の周辺を切削時に破損させる先細り度合の切削部材を使用する場合は、当該切削部材の先細り度合を予め小さくすることで、当該頂部が前記表面側の溝から外れた場合であっても当該頂部の領域からの応力によって前記表面側の溝の周辺を切削中に破損させない先細りの度合に加工する加工工程と、を備える半導体片の製造方法。
請求項２は、前記切削部材の頂部の溝幅方向の位置が、前記表面側の溝幅に包含されない場合がある製造条件において前記加工工程を実施する請求項１に記載の半導体片の製造方法。
請求項３は、前記切削部材の頂部の溝幅方向の位置が、前記表面側の溝幅に包含されない場合があるか否かを確認する工程を有し、
前記表面側の溝幅に包含されない場合がある製造条件において前記加工工程を実施する請求項１または２に記載の半導体片の製造方法。
【発明の効果】
【０００７】
請求項１ないし３によれば、頂部の領域で最大応力を与えて段差部を破損させる先細り度合の切削部材を利用する場合において、段差部の破損を抑制できる。
【図面の簡単な説明】
【０００８】
【図１】本発明の実施例に係る半導体片の製造工程の一例を示すフローである。
【図２】本発明の実施例に係る半導体片の製造工程における半導体基板の模式的な断面図である。
【図３】本発明の実施例に係る半導体片の製造工程における半導体基板の模式的な断面図である。
【図４】回路形成完了時の半導体基板（ウエハ）の概略的な平面図である。
【図５】図５（Ａ）は、ダイシングブレードの切断動作を説明する断面図、図５（Ｂ）ないし（Ｆ）は、本実施例のダイシングブレードの先端部の拡大断面図、図５（Ｇ）は、一般的なフルダイシングに使用されるダイシングブレードの先端部の拡大断面図である。
【図６】図６（Ａ）は、シミュレーションに用いたダイシングブレードの先端部の拡大断面図、図６（Ｂ）は、図６（Ａ）に示すダイシングブレードを使用したときの半導体基板に形成される溝の形状を表す断面図、図６（Ｃ）、（Ｄ）は、シミュレーションに用いた曲率半径ｒ＝０．５とｒ＝１２．５のダイシングブレードの先端部の拡大断面図である。
【図７】ダイシングブレードの先端部の曲率半径と段差部のコーナー部に生じる応力値との関係をシミュレーションしたときのグラフである。
【図８】ダイシングブレードの先端部の曲率半径と最大応力値との関係をシミュレーションしたときのグラフである。
【図９】図９（Ａ）は、段差部のコーナー部に印加される応力を説明する断面図、図９（Ｂ）は、段差部のコーナー部に生じた応力により段差部が破損する例を説明する断面図である。
【図１０】図５（Ｂ）のダイシングブレードを用いたときの段差部の応力を説明する図である。
【図１１】図１１（Ａ）は、溝１４０の中心と溝１７０の中心が一致したときの段差部の断面図、図１１（Ｂ）は、溝１４０の中心と溝１７０の中心とが位置ずれをしたときの段差部の断面図である。
【図１２】図１２（Ａ）ないし（Ｄ）は、位置ずれに関するシミュレーションに使用した４種類のダイシングブレードを説明する図である。
【図１３】位置ずれ量及びカーフ幅が段差部へ与える影響をシミュレーションした結果を示すグラフである。
【図１４】カーフ幅Ｓｂが非常に狭く位置ずれ量Ｄｓが大きいときの最大応力が発生する位置を例示する図である。
【図１５】カーフ幅Ｓｂおよび先端角部の曲率半径が異なる種々のダイシングブレードにより実際の基板を切断したときの実験結果を示す図である。
【図１６】表面側の溝幅の違いによる段差部の破損への影響、及び段差部の厚みの違いによる段差部の破損への影響を確認するために行った実験結果を示す図である。
【図１７】本発明の実施例に係る半導体片の製造方法に使用するダイシングブレードの先端形状の設計方法を説明するフローである。
【図１８】本発明の実施例に係る表面側の溝の幅の設定方法を説明するフローである。
【図１９】本発明の実施例に係る製造装置の選択方法を説明するフローである。
【図２０】本発明の実施例に係る表面側の溝の幅の設定方法及び製造装置の選択方法の別の実施例を説明するフローである。
【図２１】本発明の実施例に係るダイシングブレードの一例を示し、図２１（Ａ）ないし（Ｄ）は、ダイシングブレードの先端部の拡大断面図である。
【図２２】本発明の実施例に係るダイシングブレードの先端形状の第１の加工方法を説明するフローチャートである。
【図２３】本発明の実施例に適用可能なダイシングブレードの先端形状を加工する加工装置の一例を示す図であり、図２３（Ａ）は、概略平面図、図２３（Ｂ）は、概略断面図である。
【図２４】図２１（Ａ）ないし（Ｅ）のダイシングブレードの頂部の先細り度合が小さくなるように加工した一例を示す図である。
【図２５】本発明の実施例に係るダイシングブレードの先端形状の第２の加工方法を説明するフローチャートである。
【図２６】ダイシングブレードの先端部が摩耗と段差部の破損との関係を説明する断面図である。
【図２７】本発明の実施例による微細溝の典型的な構成を示す断面図である。
【図２８】本発明の実施例による微細溝を形成する製造方法のフローを示す図である。
【図２９】本発明の実施例による製造方法によりフラスコ形状の微細溝の製造工程の概略断面図である。
【発明を実施するための形態】
【０００９】
本発明の半導体片の製造方法は、例えば、複数の半導体素子が形成された半導体ウエハなどの基板状の部材を分割（個片化）して、個々の半導体片（半導体チップ）を製造する方法に適用される。基板上に形成される半導体素子は、特に制限されるものではなく、発光素子、能動素子、受動素子等を含むことができる。好ましい態様では、本発明の製造方法は、発光素子を含む半導体片を基板から取り出す方法に適用され、発光素子は、例えば、面発光型半導体レーザー、発光ダイオード、発光サイリスタであることができる。１つの半導体片は、単一の発光素子を含むものであってもよいし、複数の発光素子をアレイ状に配置されたものであってもよく、さらに１つの半導体片は、そのような１つまたは複数の発光素子を駆動する駆動回路を包含することもできる。また、基板は、例えば、シリコン、ＳｉＣ、化合物半導体、サファイア等で構成される基板であることができるが、これらに限定されず、少なくとも半導体を含む基板（以下、総称して半導体基板という）であれば他の材料の基板であってもよい。なお、好ましい態様では、面発光型半導体レーザーや発光ダイオード等の発光素子が形成される、ＧａＡｓ等のＩＩＩ−Ｖ族化合物半導体基板である。
【００１０】
以下の説明では、複数の発光素子が半導体基板上に形成され、当該半導体基板から個々の半導体片（半導体チップ）を取り出す方法について図面を参照して説明する。なお、図面のスケールや形状は、発明の特徴を分かり易くするために強調しており、必ずしも実際のデバイスのスケールや形状と同一ではないことに留意すべきである。
【実施例】
【００１１】
図１は、本発明の実施例に係る半導体片の製造工程の一例を示すフローである。同図に示すように、本実施例の半導体片の製造方法は、発光素子を形成する工程（Ｓ１００）、レジストパターンを形成する工程（Ｓ１０２）、半導体基板の表面に微細溝を形成する工程（Ｓ１０４）、レジストパターンを剥離する工程（Ｓ１０６）、半導体基板の表面にダイシング用テープを貼付ける工程（Ｓ１０８）、半導体基板の裏面からハーフダイシングをする工程（Ｓ１１０）、ダイシング用テープに紫外線（ＵＶ）を照射し、半導体基板の裏面にエキスパンド用テープを貼付ける工程（Ｓ１１２）、ダイシング用テープを剥離し、エキスパンド用テープに紫外線を照射する工程（Ｓ１１４）、半導体片（半導体チップ）をピッキングし、回路基板等にダイマウントする工程（Ｓ１１６）を含む。図２（Ａ）ないし（Ｄ）、および図３（Ｅ）ないし（Ｉ）に示す半導体基板の断面図は、それぞれステップＳ１００ないしＳ１１６の各工程に対応している。
【００１２】
発光素子を形成する工程（Ｓ１００）では、図２（Ａ）に示すように、ＧａＡｓ等の半導体基板Ｗの表面に、複数の発光素子１００が形成される。発光素子１００は、例えば、面発光型半導体レーザー、発光ダイオード、発光サイリスタ、等である。なお、図面には、発光素子１００として１つの領域を示しているが、１つの発光素子１００は、個片化された１つの半導体片に含まれる素子を例示しており、１つの発光素子１００の領域には、１つの発光素子のみならず、複数の発光素子やその他の回路素子が含まれ得ることに留意すべきである。
【００１３】
図４は、発光素子の形成工程が完了したときの半導体基板Ｗの一例を示す平面図である。図面には、便宜上、中央部分の発光素子１００のみが例示されている。半導体基板Ｗの表面には、複数の発光素子１００が行列方向にアレイ状に形成されている。１つの発光素子１００の平面的な領域は、概ね矩形状であり、各発光素子１００は、一定間隔Ｓを有するスクライブライン等で規定される切断領域１２０によって格子状に離間されている。
【００１４】
発光素子の形成が完了すると、次に、半導体基板Ｗの表面にレジストパターンが形成される（Ｓ１０２）。図２（Ｂ）に示すように、レジストパターン１３０は、半導体基板Ｗの表面のスクライブライン等で規定される切断領域１２０が露出されるように加工される。レジストパターン１３０の加工は、フォトリソ工程によって行われる。
【００１５】
次に、半導体基板Ｗの表面に微細な溝が形成される（Ｓ１０４）。図２（Ｃ）に示すように、レジストパターン１３０をマスクに用い、半導体基板Ｗの表面に一定の深さの微細な溝（以下、便宜上、微細溝または表面側の溝という）１４０が形成される。このような溝は、例えば、異方性エッチングにより形成でき、好ましくは、異方性ドライエッチングである異方性プラズマエッチング（リアクティブイオンエッチング）により形成される。厚みの薄いダイシングブレードや等方性エッチング等で形成してもよいが、異方性ドライエッチングを用いることで、等方性エッチングで表面側の溝を形成するよりも、幅が狭くても深い溝を形成することができ、かつダイシングブレードを使用したときよりも微細溝周辺の発光素子１００に振動や応力等が影響するのを抑制することができるため、好ましい。微細溝１４０の幅Ｓａは、レジストパターン１３０に形成された開口の幅とほぼ等しく、微細溝１４０の幅Ｓａは、例えば、数μｍから十数μｍである。また、その深さは、例えば、約１０μｍから１００μｍ程度であり、少なくとも発光素子等の機能素子が形成される深さよりも深く形成される。微細溝１４０を一般的なダイシングブレードによって形成した場合には、切断領域１２０の間隔Ｓが、ダイシングブレード自体の溝幅及びチッピング量を考慮したマージン幅の合計として４０ないし６０μｍ程度と大きくなる。一方、微細溝１４０を半導体プロセスで形成した場合には、溝幅自体が狭いだけでなく切断のためのマージン幅もダイシングブレードを使用した場合のマージン幅より狭くすることが可能となり、言い換えれば、切断領域１２０の間隔Ｓを小さくすることができ、このため、発光素子をウエハ上に高密度に配置して半導体片の取得数を増加させることができる。なお、本実施例における「表面側」とは発光素子等の機能素子が形成される面側をいい、「裏面側」とは「表面側」とは反対の面側をいう。
【００１６】
次に、レジストパターンを剥離する（Ｓ１０６）。図２（Ｄ）に示すように、レジストパターン１３０を半導体基板の表面から剥離すると、表面には切断領域１２０に沿って形成された微細溝１４０が露出される。なお、微細溝１４０の形状の詳細については後述する。
【００１７】
次に、紫外線硬化型のダイシング用テープを貼り付ける（Ｓ１０８）。図３（Ｅ）に示すように、発光素子側に粘着層を有するダイシング用テープ１６０が貼り付けられる。次に、基板裏面側からダイシングブレードにより微細溝１４０に沿ってハーフダイシングが行われる（Ｓ１１０）。ダイシングブレードの位置決めは、基板裏面側に赤外線カメラを配置し、基板を透過して間接的に微細溝１４０を検知する方法や、基板表面側にカメラを配置し、直接、微細溝１４０の位置を検知する方法や、その他の公知の方法が利用できる。このような位置決めによって、図３（Ｆ）に示すように、ダイシングブレードによりハーフダイシングが行われ、半導体基板の裏面側に溝１７０が形成される。溝１７０は、半導体基板の表面に形成された微細溝１４０に到達する深さを有する。ここで、微細溝１４０はダイシングブレードによる裏面側に溝１７０よりも狭い幅で形成されているが、これは、微細溝１４０を裏面側の溝１７０よりも狭い幅で形成すれば、ダイシングブレードのみで半導体基板を切断する場合と比較し、一枚のウエハから取得できる半導体片の数が増やせるためである。なお、図２（Ｃ）に示す数μｍから十数μｍ程度の微細溝を半導体基板の表面から裏面に至るまで形成できれば、そもそもダイシングブレードを用いて裏面側の溝を形成する必要なないが、そのような深さの微細溝を形成することは容易でない。よって、図３（Ｆ）に示すように、ダイシングブレードによる裏面からのハーフダイシングを組み合わせている。
【００１８】
次に、ダイシング用テープへ紫外線（ＵＶ）を照射し、またエキスパンド用テープを貼り付ける（Ｓ１１２）。図３（Ｇ）に示すようにダイシング用テープ１６０に紫外線１８０が照射され、その粘着層が硬化される。その後、半導体基板の裏面にエキスパンド用テープ１９０が貼り付けられる。
【００１９】
次に、ダイシング用テープを剥離し、エキスパンド用テープに紫外線を照射する（Ｓ１１４）。図３（Ｈ）に示すように、ダイシング用テープ１６０が半導体基板の表面から剥離される。また、基板裏面のエキスパンド用テープ１９０に紫外線２００が照射され、その粘着層が硬化される。エキスパンド用テープ１９０は、基材に伸縮性を有し、ダイシング後に個片化した半導体片のピックアップが容易になるようにテープを伸ばし、発光素子の間隔を拡張する。
【００２０】
次に、個片化された半導体片のピッキングおよびダイマウントを行う（Ｓ１１６）。図３（Ｉ）に示すように、エキスパンド用テープ１９０からピッキングされた半導体片２１０が、接着剤やはんだ等の導電性ペーストなどの固定部材２２０を介して回路基板２３０上に実装される。
【００２１】
次に、ダイシングブレードによるハーフダイシングの詳細について説明する。図５（Ａ）は、図３（Ｆ）に示すダイシングブレードによるハーフダイシングをしたときの断面図である。
【００２２】
半導体基板Ｗの表面には、上記したように、複数の発光素子１００が形成され、各発光素子１００は、間隔Ｓのスクライブライン等で規定される切断領域１２０によって離間されている。切断領域１２０には、異方性ドライエッチングにより幅Ｓａの微細溝１４０が形成されている。他方、ダイシングブレード３００は、図５（Ａ）に示すように、軸Ｑを中心に回転する円盤状の切削部材であり、カーフ幅Ｓｂの溝１７０に対応した厚みを有している。ダイシングブレード３００は、半導体基板Ｗの外側で、半導体基板Ｗの裏面と平行な方向の位置合わせがされる。更に、半導体基板Ｗの裏面と垂直な方向Ｙに所定量だけ移動されることで、段差部４００が所望の厚みＴを有するように半導体基板Ｗに対する厚み方向の位置合わせがなされる。そして、位置合わせがなされた後、ダイシングブレード３００を回転させた状態で、ダイシングブレード３００または半導体基板Ｗの少なくとも一方を、半導体基板Ｗの裏面と水平な方向に移動させることで、半導体基板Ｗに溝１７０を形成する。カーフ幅Ｓｂは、微細溝１４０の幅Ｓａよりも大きいため、溝１７０が微細溝１４０に到達したとき、切断領域１２０には、幅Ｓｂと幅Ｓａの差によって、厚さＴの片持ち梁状の庇形状の段差部４００が形成される。もし、ダイシングブレード３００の中心と微細溝１４０の中心が完全に一致しているならば、段差部４００の横方向に延在する長さは、（Ｓｂ−Ｓａ）／２である。
【００２３】
Ａ）  先端部の説明
図５（Ｂ）ないし図５（Ｆ）は、本発明の実施例における一例としてのダイシングブレード３００の先端部Ａの拡大断面図、図５（Ｇ）は、一般的なフルダイシングに使用されるダイシングブレードの先端部Ａの拡大断面図である。一般的なフルダイシングに使用されるダイシングブレード３００Ａの先端部は、図５（Ｇ）に示すように、一方の側面３１０と、当該一方の側面に対向する側面３２０と、両側面３１０、３２０とほぼ直角に交差する平坦な頂面３４０とを有している。すなわち、回転方向から見た断面が矩形形状の先端部を有している。これに対し、本実施例のダイシングブレード３００の先端部は、例えば、図５（Ｂ）ないし図５（Ｆ）に示すように、ダイシングブレード３００の先端部における頂部に向けて徐々にダイシングブレード３００の厚みが薄くなる先細りした形状を有している。
【００２４】
本実施例においては、「頂部」とは、ダイシングブレードの最も先端の部分であり、図５（Ｂ）、図５（Ｄ）及び図５（Ｅ）のような形状であれば、頂部は最も先端の一点である。また、図５（Ｃ）や図５（Ｆ）のような形状であれば、微細な凹凸を除き、頂部は平坦な面で構成されており、この平坦な面を「頂面」と言う。また、「先細り」とは、ダイシングブレード３００の先端部が頂部に向けて厚みが徐々に薄くなる部分を有している形状を言い、図５（Ｂ）ないし図５（Ｆ）はいずれも先細りした形状の一例である。
【００２５】
ここで、図５（Ｂ）ないし図５（Ｇ）の各形状は、量産工程において半導体基板の切削を行う際の初期の形状を示している。つまり、図５（Ｂ）ないし図５（Ｆ）に示す本実施例のダイシングブレード３００は、量産工程における初期の形状として予めこのような形状を有している。また、一般的なフルダイシングに使用される図５（Ｇ）の矩形形状の先端部は、初期状態では矩形の形状を有しているものの、使用し続けるのに伴い、図５（Ｂ）ないし図５（Ｄ）に示すような湾曲面３３０を有する先細りした形状に摩耗する。
【００２６】
図５（Ｂ）に図示する例では、一対の側面３１０、３２０と、当該一対の側面３１０、３２０の間に湾曲面３３０とを有している。具体的には、一対の側面３１０と３２０との間の距離がカーフ幅Ｓｂに対応する幅であり、先端部は、両側面３１０、３２０の間に半円状の湾曲面３３０を含み、図５（Ｃ）や図５（Ｆ）に示すような頂面３４０を含んでいない。図５（Ｃ）に図示する例は、図５（Ｂ）と図５（Ｇ）の中間的な形状であり、頂面３４０とともに先端角部に湾曲面３３０を有している。図５（Ｄ）に図示する例は、頂面３４０は有さず、図５（Ｂ）や図５（Ｃ）における先端角部の曲率半径より大きい曲率半径の湾曲面３３０を有するとともに、頂部の位置には湾曲面３３０よりも小さな曲率半径を有する湾曲面３７０が形成される。なお、図５（Ｂ）ないし図５（Ｄ）における湾曲面３３０は、ダイシングブレード３００の頂部に近づくほどダイシングブレード３００の厚みが薄くなる割合が大きくなっている。
【００２７】
図５（Ｅ）に図示する例では、２つの面取り３５０と３６０間に、湾曲面３７０が形成される。この場合も、図５（Ｃ）と同様に頂面３４０は形成されない。図５（Ｆ）に図示する例では、対向する側面３１０、３２０と、側面３１０、３２０間に頂面３４０とを含み、側面３１０、３２０と頂面３４０との間に面取り３５０および３６０が形成されている。そして、面取り３５０と頂面３４０との間の角部には、湾曲面３５２が形成され、面取り３６０と頂面３４０間の角部には、湾曲面３６２が形成される。
【００２８】
なお、本実施例に係るダイシングブレードの先端部は、図５（Ｂ）ないし図５（Ｆ）のように、図５（Ｇ）に示すような矩形形状の先端部よりも先細りした形状であればよく、特に記載がない限り、頂面を有していても有していなくてもよい。また、図５（Ｂ）ないし図５（Ｆ）に示した本実施例に係るダイシングブレード３００の先端部は、図５（Ｄ）に示したようにダイシングブレード３００の厚みの中心Ｋを基準とした線対称の形状をしている。しかしながら、特に記載がない限り、必ずしも線対称な形状である必要はなく、頂部（頂面）の位置が、ダイシングブレード３００の厚み方向にずれていてもよい。
【００２９】
Ｂ）  シミュレーション及び実験結果の説明
次に、数μｍ〜数十μｍの微細な溝幅同士を連通させる場合において、どのような原因でどのような破損が発生するかについて確認するために行ったシミュレーション及び実験について説明する。
【００３０】
Ｂ−１）  先端形状に関するシミュレーションの説明
図６ないし図８は、ダイシングブレードの先端角部の曲率半径と段差部にかかる応力との関係を把握するために行ったシミュレーション及びその結果を説明するための図である。シミュレーションに用いたダイシングブレード３０２の一例を図６（Ａ）に示す。図６（Ａ）はダイシングブレード３０２の回転方向から見た先端部の断面形状である。ダイシングブレード３０２の先端部は、図６（Ａ）に示すように、側面３１０、３２０と、一定の長さの頂面３４０と、側面３１０、３２０と頂面３４０との間に形成された曲率半径ｒの湾曲面３３０とを含み、先端部は、回転軸と直交する線に関し対称に構成される。
【００３１】
図６（Ｂ）は、図６（Ａ）に示す先端形状のダイシングブレード３０２を使用した場合に半導体基板に形成される溝の形状を示している。ここで、基板の表面側の溝１４０の側面と基板の裏面側の溝１７０の側面の位置の差によって、表面側の溝１４０と裏面側の溝１７０の垂直な側面との間に幅Ｗの段差が生じ、この段差によって厚みＴの庇形状の領域、すなわち段差部４００が形成される。段差部４００は、言い換えると、表面側の溝１４０と裏面側の溝１７０の接続部に形成される段差と半導体基板の表面との間の部分である。
【００３２】
今回のシミュレーションでは、ダイシングブレード３０２における湾曲面３３０の曲率半径ｒ（μｍ）を、ｒ＝０．５、ｒ＝２．５、ｒ＝５．０、ｒ＝７．５、ｒ＝１０．０、ｒ＝１２．５に変化させたとき、段差部４００に印加される応力値をシミュレーションにより算出した。ダイシングブレード３０２の厚みは２５μｍであり、図６（Ｃ）はｒ＝０．５の先端部を、図６（Ｄ）はｒ＝１２．５の先端部の形状を示しており、図６（Ｄ）の先端部は、先端角部の曲率半径がダイシングブレード３０２の厚みの１／２である半円状となっている。なお、加工対象の基板はＧａＡｓ基板とし、表面側の溝１４０の溝幅は５μｍ、段差部４００の厚みＴを４０μｍとし、段差部４００に対して、裏面側の溝１７０から基板の表面側に向けて２ｍＮの荷重がかかるように設定した。また、表面側の溝１４０の幅の中心とダイシングブレード３０２の厚みの中心は一致させた状態で行った。
【００３３】
図７に示すグラフは、シミュレーションの結果であり、先端角部の曲率半径を変化させたときに段差部４００にかかる応力値の変化を示している。ここでは、縦軸に応力値［Ｍｐａ］、横軸に、図６（Ｂ）に示す表面側の溝１４０の中心を原点としたときのＸ座標を示している。同グラフから、いずれの曲率半径ｒにおいても、Ｘ座標が１２．５μｍに近づくほど、つまり、裏面側の溝１７０の中心側から段差部４００の根元側に近づくにつれて応力が大きくなっている。また、曲率半径ｒの値が大きくなると、段差部４００の根元側にかかる応力が低下し、かつ、応力の立ち上がり方も緩やかになることがわかる。言い換えると、今回のシミュレーションで使用した先端形状の範囲、つまり、図６（Ｄ）のような半円状の先端部よりも先細りの度合が小さい先端形状の場合は、段差部４００の根元側において最大応力が生じている。また、図６（Ｃ）のような矩形に近い形状よりも図６（Ｄ）のような半円状の先端形状の方が段差部４００の根元側にかかる応力が小さくなっている。つまり、先細りの度合が大きいほど段差部４００の根元側にかかる応力が小さくなっている。また、図６（Ｃ）のような矩形に近い形状の場合、例えばｒ＝０．５の場合、Ｘ座標が１１μｍ程度までの範囲においては曲率半径ｒが大きい場合よりも応力は小さいものの、それを超えた範囲、つまり、根元により近い部分では急激に応力が大きくなっており、応力がＸ座標で１２．５μｍ近くに集中していることが分かる。
【００３４】
次に、図８に横軸に曲率半径と縦軸に最大応力値との関係を示す。同グラフでは、図７に示した曲率半径ｒの値に加え、ｒ＝２５μｍ、ｒ＝５０μｍについてもシミュレーションを実施し、その結果も含めて示している。曲率半径ｒが２５μｍや５０μｍのように半円状となる曲率半径１２．５μｍを超える場合の先端形状は、例えば図５（Ｄ）のように、より先細りの度合が大きい形状となる。同グラフから、曲率半径ｒが小さいほど、つまり先端形状が矩形形状に近いほど最大応力値が高くなるとともに、曲率半径ｒの変化に対する最大応力の変化の度合も急激に大きくなる。逆に、曲率半径ｒが増加すると最大応力値が低下し、曲率半径が５μｍ程度から、曲率半径ｒの変化に対する最大応力の変化の度合が鈍化し、曲率半径が１２．５〜５０μｍの範囲、つまり図６（Ｄ）や図５（Ｄ）に示すような頂面を有さない先細りした形状の範囲においては、最大応力値の変動がほぼ一定していることがわかる。
【００３５】
以上のシミュレーション結果から、半導体片が破損するメカニズムについて図９及び図１１で説明する。図９（Ａ）に示すように、ダイシングブレード３００Ａのように先端部が矩形形状の場合（曲率半径ｒの値が非常に小さい場合）は、半導体基板の裏面からカーフ幅Ｓｂの溝１７０を形成する際に、ダイシングブレード３００Ａの頂面３４０で基板を押圧する。段差部４００には、ダイシングブレード３００Ａによる力Ｆが全体に加わるが、てこの原理により、段差部４００に加わった力Ｆが段差部４００の根元側の領域（根元領域４１０）に集中すると考えられる。そして、根元領域４１０へ集中した応力がウエハの破壊応力を超えたとき、図９（Ｂ）に示すように段差部４００の根元領域４１０に破損（欠け、亀裂あるいはピッキング等）を生じさせる。もし、段差部４００に破損が生じるならば、段差部４００の切断のためのマージンＭを確保しなければならず、これは、切断領域１２０の間隔ＳをマージンＭと等しいかそれよりも大きくしなければならないことを意味する。図８のシミュレーションの結果からは、ｒ＝０．５の場合とｒ＝１２．５の場合を比較すると段差部４００の根元領域４１０にかかる応力が４倍近くも異なっている。これは、図５（Ｂ）や図６（Ｄ）に示すような半円状の先端部よりも曲率半径ｒの値が小さい範囲、つまり、頂面を有する先端形状の範囲においては、その先端角部の曲率半径ｒの値によって、段差部４００の根元領域４１０にかかる応力が大きく変動することを示している。なお、本実施例における「根元領域」とは、図５（Ｃ）、（Ｆ）、及び（Ｇ）のような頂面を有する先端形状を使用することで基板面と水平な段差部分が形成される場合は、表面側の溝の両側にそれぞれ形成される、基板面と水平な段差部分の幅Ｗｈの１／２の位置よりも裏面側の溝１７０の垂直な側面に近い側の領域をいう。なお、幅Ｗｈと幅Ｗｔとの関係は、図６（Ｂ）に示す。また、図５（Ｂ）、（Ｄ）、及び（Ｅ）のような頂面を有さない先細りした先端形状を使用した場合など、基板面と水平な段差部分が形成されない場合においては、ダイシングブレードを厚み方向に三等分したと仮定した場合における、中心領域の両側のそれぞれ１/３の厚みに対応する段差部の領域をいう。
【００３６】
図１０は、図５（Ｂ）に示す本実施例のダイシングブレード３００により溝１７０を形成したときの段差部４００への応力の印加を説明する断面図である。図１０は、ダイシングブレード３００の先端部が半円状の例であり、この場合、これに倣うように溝１７０の形状も半円状となる。その結果、ダイシングブレード３００の先端部が段差部４００に与える力Ｆは、溝の半円状に沿う方向に分布されることになる。よって、段差部４００には、図９（Ａ）のときのように、段差部４００の根元領域４１０に応力が集中することが抑制され、これにより段差部４００の欠けや割れが抑制されると考えられる。
【００３７】
Ｂ−２）  位置ずれに関するシミュレーション
次に、ダイシングブレードの溝幅方向への位置ずれ量について説明する。図１１（Ａ）、（Ｂ）は、基板表面に形成された表面側の溝１４０の幅Ｓａとダイシングブレードにより形成される溝１７０のカーフ幅Ｓｂとの位置関係を説明する図である。カーフ幅Ｓｂの中心は、図１１（Ａ）に示すように、表面側の溝１４０の幅Ｓａの中心に一致することが理想的である。しかし、実際には、製造上のばらつきにより、カーフ幅Ｓｂの中心は、図１１（Ｂ）に示すように、表面側の溝１４０の幅Ｓａの中心から位置ずれを生じる。そして、位置ずれが生じた結果、左右の段差部４００の幅Ｗｔにも差が生じる。表面側の溝１４０の幅Ｓａの中心と、カーフ幅Ｓｂの中心との差を、位置ずれ量Ｄｓとする。なお、製造上のばらつきは、主に、使用する製造装置の位置決め精度（アライメントマーク等の検知精度を含む）やダイシングブレードの変形度合（撓みや反りの量）などの製造条件で決まる。
【００３８】
次に、ダイシングブレードの溝幅方向への位置ずれ量Ｄｓと段差部４００にかかる応力との関係を把握するために行ったシミュレーションと、ダイシングブレードのカーフ幅Ｓｂと段差部４００にかかる応力との関係を把握するために行ったシミュレーションとについて説明をする。このシミュレーションにおいては、ダイシングブレードの頂部から１２．５μｍの位置でのカーフ幅Ｓｂ（μｍ）を、Ｓｂ＝２５、Ｓｂ＝２０．４、Ｓｂ＝１５．８、Ｓｂ＝１１．２の４種類とし、それぞれのカーフ幅について、表面側の溝１４０との位置ずれ量Ｄｓ（μｍ）をＤｓ＝０、Ｄｓ＝２．５、Ｄｓ＝７．５に変化させたときの応力値をシミュレーションにより算出した。今回のシミュレーションに使用した先端形状は図６に係るシミュレーションで使用した先端形状とは異なるものの、先細りの度合が異なる複数の先端形状を用いて実施している点では共通している。なお、加工対象の基板はＧａＡｓ基板とし、ダイシングブレードの厚みは２５μｍ、先端角部の曲率半径はいずれもｒ＝５μｍ、半導体基板の表面側の溝１４０の幅Ｓａは５μｍ、段差部４００の厚みＴを４０μｍに設定した。また、段差部４００及び裏面側の溝１７０の側面の法線方向に合計１０ｍＮの荷重がかかるように設定した。裏面側の溝１７０の側面への荷重は、実際の切削時におけるダイシングブレードの横方向への振動を考慮したものである。
【００３９】
図１２（Ａ）ないし図１２（Ｄ）は、シミュレーションに使用した４種類のカーフ幅（ダイシングブレードの先端形状）について、位置ずれ量Ｄｓがゼロの状態における形状を示している。図１２（Ａ）がＳｂ＝２５μｍの形状であり、図１２（Ｂ）がＳｂ＝２０．４μｍの形状であり、図１２（Ｃ）がＳｂ＝１５．８μｍの形状であり、図１２（Ｄ）がＳｂ＝１１．２μｍの形状である。なお、いずれの形状においても先端角部の湾曲面以外の面については直線形状とし、図１２（Ｄ）のＳｂ＝１１．２μｍの場合については、図のように頂部の領域における曲率半径を５μｍとし先端角部を有さない形状とした。
【００４０】
図１３に、位置ずれ量Ｄｓ及びカーフ幅Ｓｂが段差部へ与える影響をシミュレーションした結果を示す。縦軸が段差部４００にかかる最大応力値を、横軸がカーフ幅Ｓｂを示している。横軸のカーフ幅Ｓｂは、ダイシングブレードの頂部から１２．５μｍの位置での幅であり、位置ずれ量Ｄｓ（μｍ）がＤｓ＝０、Ｄｓ＝２．５、Ｄｓ＝７．５のそれぞれの場合の結果についてプロットしている。
【００４１】
図１３のグラフから明らかなように、いずれのカーフ幅Ｓｂにおいても、ダイシングブレードの溝幅方向への位置ずれ量Ｄｓが大きいほど、段差部４００にかかる最大応力が大きくなっていることが分かる。また、図１３では表現していないが、最大応力は、ダイシングブレードの位置ずれによって段差部４００の幅Ｗｔが大きくなった側の根元領域４１０に発生している。これは、位置ずれ量Ｄｓが大きくなると、段差が大きくなった側の段差部４００の根元領域４１０に、てこの原理によってより大きな応力がかかりやすくなるためと考えられる。
【００４２】
また、カーフ幅Ｓｂが狭い方（先細りの度合が大きい方）が最大応力値が小さくなる傾向があるが、これは、先細りの度合が大きいことによって、段差部４００を基板表面側に押圧する応力が弱くなるため、段差部４００の根元領域４１０に応力が集中しにくくなるためと考えられる。また、カーフ幅Ｓｂが非常に狭く（Ｓｂ＝１１．２）、位置ずれ量Ｄｓが大きいとき（Ｄｓ＝７．５μｍ）、最大応力値が発生する箇所が急激に変わりその応力値（約７．２）が増大することが分かる。これは、カーフ幅Ｓｂが広いダイシングブレード（先細りの度合が小さいダイシングブレード）では、広い面で段差部４００に応力を与えることになるが、カーフ幅Ｓｂが非常に狭いダイシングブレード（先細りの度合が非常に大きいダイシングブレード）では、頂部（頂点）が半導体基板の表面側の溝１４０の範囲から外れた場合に、先細りした頂部（頂点）の領域に応力が集中するためと考えられる。図１３では表現していないが、シミュレーション結果によると、カーフ幅Ｓｂが非常に狭く（Ｓｂ＝１１．２）、位置ずれ量Ｄｓが大きいとき（Ｄｓ＝７．５μｍ）の最大応力は、頂部（頂点）の領域で発生しており、図１４にこの位置をＰとして示す。なお、本実施例における「頂部の領域」とは、頂部を含む領域であって、段差部４００の根元領域４１０よりも裏面側の溝の中心側の領域をいう。
【００４３】
Ｂ−３）  第１の実験結果の説明
次に、先細り度合の異なる複数のダイシングブレードを準備し、実際の基板を切断した際の実験結果を図１５に示す。この実験では、厚みが２５μｍのダイシングブレードの先端を加工して、先端角部の曲率半径ｒが１μｍ〜２３μｍ、頂部から５μｍの位置でのカーフ幅が５μｍ〜２５μｍの範囲の複数のダイシングブレードを準備した。曲率半径とカーフ幅の具体的な組み合わせは図１５に示すとおりで、複数のダイシングブレードの先細りの度合がほぼ均等になるよう準備した。また、ＧａＡｓ基板を使用し、表面側の溝１４０の幅は約５μｍ、段差部４００の厚みＴは約４０μｍに設定し、ダイシングブレードの溝幅方向への位置ずれ量Ｄｓは±７．５μｍ未満とした。なお、ダイシングブレードの厚みは２５μｍであるため、先端角部の曲率半径ｒが１２．５μｍ以上の範囲では先端部が頂面を有さない先細りした形状となり、一方、曲率半径が１２．５μｍよりも小さい範囲では、小さくなるほど先細りの度合も小さくなり、曲率半径が１μｍの場合はほぼ矩形の先端形状となる。
【００４４】
図１５における「○」は、段差部４００の破損が十分に抑制されており量産工程で使用可能な先細りの度合であることを示し、「×」は、段差部４００の破損が十分に抑制されておらず量産工程では使用不可能な先細りの度合であることを示している。図１５では、先細り度合が小さい範囲（曲率半径ｒが８μｍ以下）と大きい範囲（曲率半径ｒが２２μｍ以上）の両方において、使用不可能な範囲が存在し、両者の間に適切な先細りの範囲が存在している。これは、先のシミュレーション結果の通り、先細り度合が小さい範囲では段差部４００の根元領域４１０に応力が集中して段差部４００が破損し、先細り度合が大きい範囲では、ダイシングブレードの頂部（頂点）の位置に応力が集中し段差部４００を破損させるためである。なお、曲率半径ｒが８μｍ以下は、先細りの度合が小さいために段差部が破損する範囲であり、曲率半径ｒが２２μｍ以上は、先細りの度合が大きいために段差部が破損する範囲と言える。
【００４５】
図８のシミュレーションで示した通り、先端部の先細りの度合によって段差部４００が受ける最大応力は非常に大きく変化する。よって、矩形の先端形状やその他の任意の先端形状を使用した場合には破損してしまう場合であっても、図１５における実験に示すように、適切な先細りの範囲を確認し、その範囲内に納まるように先端形状を管理すれば、段差部の強度が強くなるように段差部４００の厚みＴを厚くする（表面側の溝１４０の幅を広く深くする）などの製造条件の変更をしなくても、量産工程で問題ないレベルに段差部の破損が抑制されることが分かる。
【００４６】
Ｂ−４）  第２の実験結果の説明
次に、表面側の溝幅の違いによる段差部の破損への影響、及び段差部の厚みの違いによる段差部の破損への影響を確認するために行った実験結果を図１６に示す。この実験では、ＧａＡｓ基板を使用し、段差部４００の厚みＴは２５μｍ、４０μｍで、先端部から５μｍの位置でのカーフ幅が１６．７μｍのダイシングブレードを使用した。そして、表面側の溝１４０の幅Ｓａごと、また段差部４００の厚みＴごとに、ダイシングブレードの溝幅方向の位置ずれに対して、どの程度の位置ずれまでなら段差部４００の破損が抑制されて量産工程で使用可能かを確認した。図１６における「Ａ」〜「Ｄ」は、段差部４００の破損が十分に抑制された結果が得られた位置ずれ量Ｄｓの範囲を示している。
【００４７】
例えば、段差部の厚みＴが２５μｍで表面側の溝幅Ｓａが７．５μｍの場合は「Ｂ」であり、これは、ダイシングブレードが溝幅方向に±５μｍ〜±７．５μｍ未満の範囲でばらついた場合であっても、段差部４００の破損が十分に抑制されて量産工程で使用可能な条件であることを示しているとともに、±７．５μｍ以上の位置ずれに対しては段差部４００の破損が十分に抑制されなかったことを示す。また、段差部４００の厚みＴが４５μｍで表面側の溝幅Ｓａが５μｍの場合は「Ａ」であり、これは、ダイシングブレードが溝幅方向に±７．５μｍ以上ずれた状態においても段差部４００の破損が十分に抑制されて量産工程で使用可能な条件であることを示している。また、段差部４００の厚みＴが２５μｍで表面側の溝幅Ｓａが５μｍの場合は「Ｄ」であり、これは、ダイシングブレードの溝幅方向のずれが±３μｍ未満の場合のみ段差部４００の破損が十分に抑制され、±３μｍ以上ずれた場合は段差部４００の破損が十分に抑制されなかったことを示している。
【００４８】
図１６の実験結果から、段差部４００は、表面側の溝１４０の幅Ｓａが広いほどダイシングブレードの溝幅方向の位置ずれに対して強いことを示している。つまり、表面側の溝１４０の幅Ｓａが広いほどダイシングブレードからの応力に対して段差部４００が破損しにくい。これは、表面側の溝１４０の幅Ｓａが広いほど段差部４００の幅Ｗが狭くなるため、てこの原理が働きにくくなるためと考えられる。また、段差部４００の厚みＴが厚い方がダイシングブレードの溝幅方向の位置ずれに対して強いことを示している。つまり、段差部４００の厚みＴが厚い方がダイシングブレードからの応力に対して段差部４００が破損しにくくなっている。これは、段差部４００の厚みＴが厚い方が応力に対する強度が強くなるためである。
【００４９】
Ｃ）  先端部の設計方法
次に、以上のシミュレーション及び実験の結果をもとにしたダイシングブレードの先端形状の設計方法及び半導体片の製造方法について説明する。なお、特に記載がない限り、以下の各実施例は、図１に示した実施例の製造フローを前提としている。
【００５０】
図１７は、本発明の実施例に係る半導体片の製造方法に使用するダイシングブレードの先端形状の設計方法を説明するフローである。図１７の一連の工程は、実際の半導体基板やダイシングブレードを使用して実施してもよく、また、実際の半導体基板やダイシングブレードを使わずにシミュレーションを使って実施してもよい。
【００５１】
図１７のフローでは、まずＳ２００において、先端形状の先細りの度合が異なる複数のダイシングブレードを準備する。例えば、図１５に示した実験のように、先細りの度合が一定の間隔で異なるように複数のダイシングブレードを準備する。ここで、一般的なダイシング方法であるフルダイシングに使用される先端形状は、例えば、図５（Ｇ）に示すような矩形形状である。よって、このような矩形形状のダイシングブレードを利用して先細りの度合が異なる複数のダイシングブレードを準備するためには、この矩形形状を予め加工する必要がある。例えば、矩形形状のダイシングブレードを複数入手し、ダミーウェハなどの先端加工用の部材を実際にダイシングすることで、ダイシングブレード毎に、切削による先端形状の摩耗度合を異ならせればよい。ダイシングブレードを先細りさせる方法の詳細は後述する。
【００５２】
Ｓ２００では、自ら先端形状の加工を行わず、他の主体（他者）から入手することで先細りの度合が異なる複数のダイシングブレードを準備してもよい。また、Ｓ２００は、段差部４００の根元領域４１０に与える応力の度合が異なる複数のダイシングブレードを準備する工程と読み替えることができる。また、ダイシングブレードの準備は一度にまとめて実施する必要はなく、例えば、まずは１種類の先細りの度合を準備し、後に説明するＳ２０４まで実施し、その後に他の先細りの度合のダイシングブレードを準備し、再度Ｓ２０４まで実施するなどの方法で実施してもよい。また、複数のダイシングブレードは必ずしもそれぞれが別個のものである必要はなく、１つのダイシングブレードの先端形状を徐々に変化させることで先細りの度合の異なる複数のダイシングブレードを準備するようにしてもよい。
【００５３】
なお、本実施例における「先細りの度合」とは、ダイシングブレードの先端角部の曲率半径や頂部（頂点）の曲率半径、また、頂部から所定距離におけるブレードの厚み等で決まるものである。例えば、先端角部の曲率半径が大きいほど、また、頂部（頂点）の曲率半径が小さいほど先細りの度合が大きくなる。また、頂部から所定距離におけるブレードの厚みが薄いほど、先細りの度合が大きくなるため、先細りの度合とは、頂部から所定距離におけるブレードの厚みと言い換えることができる。また、ダシングブレードが摩耗して、先端部の厚みが薄くなった場合も先細りの度合が大きくなる。先細りの度合は、段差部４００の根元領域４１０への応力の度合と言い換えることができ、先細りの度合が大きいほど、段差部４００の根元領域４１０への応力の度合は小さくなる関係がある。なお、特に記載がない限り、ダイシングブレードの頂部からダイシングブレードの厚みの２倍程度の距離までの先端側の形状における先細りの度合を言う。
【００５４】
次に、Ｓ２０２において、Ｓ２００で準備した複数のダイシングブレードを使用した場合の段差部の破損状況を確認するために、量産工程で採用予定の表面側の溝であって、同一形状の複数の溝を有する半導体基板を準備する。表面側の溝のピッチは、量産工程で採用予定のピッチであっても、異なるピッチであってもよい。すなわち、先細りの度合ごとに、量産工程における段差部の破損状況を推定できるようになっていればよい。また、Ｓ２０２では、溝が形成されていない半導体基板に対して、図１のＳ１０４の場合と同様に表面側の溝を形成することで準備しても良いし、自ら溝の形成を行わず、他の主体（他者）から溝が形成された半導体基板を入手することで準備してもよい。なお、「同一形状」とは完全に同一であることを意味するものではなく、同一形状になるように形成した場合に生じる誤差等を含む実質的に同一の形状を言う。
【００５５】
次に、Ｓ２０４において、Ｓ２００で準備した複数のダイシングブレードのそれぞれを使用し、Ｓ２０２で準備した半導体基板に対して裏面側の溝１７０を形成する。そして、複数のダイシングブレードのそれぞれを使用した場合の段差部の破損状況を確認する。言い換えると、量産工程において問題となる状態か否かを確認する。例えば、顕微鏡等を使用して、段差部周辺のひびや割れ等の有無やその程度を確認する。なお、段差部を破損させない先細りの度合（量産工程で使用可能な程度に破損が抑制される形状）を特定するために、それぞれの先端形状に対して、複数回の裏面側の溝形成と破損状況の確認とを行うことが好ましい。また、ダイシングブレードの位置ばらつきを考慮して、段差部が破損しやすいよう、位置ずれした条件で実施することが好ましい。そして、このような確認の結果として、例えば、図１５に示すように、それぞれの先細りの度合と、その先細りの度合が段差部を破損させるか否か（その先細りの度合が量産工程で使用可能か否か）が一覧として得られる。
【００５６】
次に、Ｓ２０６において、Ｓ２００で準備した複数のダイシングブレードに、段差部を破損させる先細りの度合と段差部を破損させない先細りの度合との両方が含まれるかを確認する。例えば、図１５の場合は、段差部を破損させる先細りの度合と段差部を破損させない先細りの度合との両方が含まれるので、Ｓ２１０に進む。このように両方の度合が含まれる場合というのは、量産工程で使用可能な先細りの範囲と使用不可能な先細りの範囲のそれぞれの少なくとも一部が特定できたことを意味している。例えば、先細りの度合が小さい方において段差部が破損し、大きい方において段差部が破損していない場合は、小さい方は段差部の根元領域への応力によって破損したものと推定でき、よって、その度合いよりも先細りの度合が小さい範囲は使用不可能な範囲と判断できる。また、段差部を破損させなかった度合について少なくとも使用できる度合であると判断できる。逆に、先細りの度合が大きい方において段差部が破損し、小さい方において段差部が破損していない場合は、大きい方は先細りした頂部の領域への応力の集中によって段差部が破損したものと推定でき、よって、その度合いよりも先細りの度合が大きい範囲は使用不可能な範囲と判断できる。また、段差部を破損させなかった度合は少なくとも使用できる度合であると判断できる。このように、Ｓ２０６において、段差部を破損させる先細りの度合と段差部を破損させない先細りの度合との両方が含まれる場合というのは、任意の先端形状のダイシングブレードを使用した場合には段差部が破損する可能性のある、狭く浅い表面側の溝に対して、量産工程で使用可能な先細りの範囲と使用不可能な先細りの範囲のそれぞれの少なくとも一部が特定できたことを意味している。
【００５７】
一方、Ｓ２００で準備した全ての先細りの度合において段差部を破損させてしまう場合は、量産工程で使用可能な先細りの度合が全く特定できていないことを意味する。よって、この場合はＳ２０８に進む。また、全ての先細りの度合において段差部が破損しなかった場合は、表面側の溝が必要以上に広く深いため、結果として段差部の強度が必要以上に強く設定されているなど、適切な製造条件になっていない可能性がある。よって、この場合もＳ２０８に進む。
【００５８】
Ｓ２０８では、例えば、表面側の溝１４０の形状（幅や深さ等）などの設計条件を変更する。図１６の実験結果に基づくと、表面側の溝１４０の深さが浅いほど、また、表面側の溝１４０の幅Ｓａが狭いほど、段差部の強度が弱く破損しやすくなる。つまり、Ｓ２００で準備した全ての先細りの度合において段差部を破損させてしまう場合は、表面側の溝１４０が浅すぎたり、狭すぎたりすることで段差部の強度が弱すぎると考えられる。よって、この場合は、表面側の溝１４０の形状を変更することで段差部の強度を強くするようにする。具体的には、表面側の溝１４０の幅Ｓａを広くすること及び深さを深くすることの少なくとも一方を行う。
【００５９】
また、図１２及び図１３のシミュレーション結果に基づくと、裏面側の溝１４０を形成する際のダイシングブレードの先端部の溝幅方向の位置精度が悪いほど、段差部が破損しやすくなる。よって、ダイシングブレードの先端部の溝幅方向の位置精度が良くなるように、位置精度に影響を与える製造条件を変更してもよい。例えば、ダイシングブレードの位置決め精度がよりよいダイシング装置に変更してもよい。このように、表面側の溝１４０の形状及びダイシングブレードの溝幅方向の位置精度の少なくとも一方を変更して、段差部が破損しにくい条件に変更する。
【００６０】
また、Ｓ２００で準備した全ての先細りの度合において段差部が破損しなかった場合は、表面側の溝１４０が必要以上に広く深いため、結果として段差部の強度が必要以上に強く設定されていると考えられる。この場合、溝幅を狭く変更し、一枚の半導体基板から取得できる半導体片の数を増やせる可能性がある。溝幅を狭くすると、深い溝を形成しにくくなり段差部の強度が弱くなるが、図８に示した通り、先細りの度合によって応力が大きく変動するため、適切な先細り度合を特定することで、より狭く浅い表面側の溝１４０に対しても段差部を破損させずに裏面側の溝１７０を形成できる。よって、Ｓ２０６において、準備した全ての先細りの度合において段差部が破損しなかった場合は、表面側の溝１４０を狭く（又は、狭く浅く）変更することで、一枚の半導体基板から取得できる半導体片の数を増やすように設計条件をし、再度、Ｓ２００からのフローを実施するとともに、Ｓ２１０に到達するまで、Ｓ２００からＳ２０８のフローを繰り返す。なお、溝１４０が狭いと深い溝の形成しにくくなると説明したが、これは、例えば、表面側の溝１４０をドライエッチングで形成する場合、溝が狭いとエッチングガスが溝の奥まで侵入しにくく、溝の底部でのエッチング進行が妨げられ、また、薄いダイシングブレードで形成する場合、ブレードが破損しやすいためである。
【００６１】
なお、Ｓ２００において準備するダイシングブレードの種類が少なく、かつ先細りの度合が大きすぎる方や小さすぎる方に偏っている場合などは、Ｓ２０６において、段差部を破損させる先細りの度合と破損させない先細りの度合の両方が含まれる状態となりにくい。よって、このような場合は、Ｓ２００において準備する先端形状の種類を増やすようにＳ２０８において設計条件を変更してもよい。
【００６２】
以上説明したように、Ｓ２０８では設計条件を変更し、再度、Ｓ２００からのフローを実施する。そして、Ｓ２１０に到達するまで、Ｓ２００からＳ２０８のフローを繰り返す。
【００６３】
Ｓ２１０では、段差部を破損させない先細りの度合から、量産工程で使用するダイシングブレードの初期の先端形状を選択する。また、段差部を破損させる先細りの度合については、当然ながら量産の期間を通じて使用しないように選択対象から除外する。つまり選択対象の範囲から除外する。なお、必ずしも実験に使用した先細りの度合と同じ度合を量産工程で使用する先端形状として選択する必要はなく、段差部を破損させない先細りの範囲を推定し、推定した範囲に含まれる先細りの度合を選択してもよい。例えば、図１１の実験結果においては、先端角部の曲率半径ｒが、１３μｍ〜２１μｍの範囲が段差部を破損させない先細りの範囲であると推定し、曲率半径ｒが１４．５μｍや１８．５μｍなどに対応する先端形状を量産工程で使用するダイシングブレードの初期の先端形状として選択し、量産の期間を通じて１３μｍ〜２１μｍの範囲から外れないように管理する。つまり、段差部を破損させない先細りの度合が複数ある場合は、その間の範囲は段差部を破損させない範囲と推定し、その範囲の中から先端形状を選択すればよい。
【００６４】
ここで、段差部を破損させない先細りの範囲のうち、範囲の中心の先細りの度合よりも先細りの度合が小さい度合の先端形状を、量産工程で使用するダイシングブレードの初期の先端形状として選択することが好ましい。例えば、図１５の実験結果においては、先端角部の曲率半径ｒが、１７μｍ〜２１μｍの先端形状を選択するよりも、１３μｍ〜１７μｍの先端形状を選択するようにする。先細りの度合が小さいということは、先細りの度合が大きい場合と比較して先端部が摩耗していない状態であり、言い換えると、ダイシングブレードの寿命が長いためである。また、一般的な矩形形状のダイシングブレードを利用してその先端形状を加工する場合は、矩形形状を所望の先細り度合いに予め加工する時間が少なくて済むことになる。
【００６５】
また、段差部を破損させない先細りの度合よりも先細りの度合が大きい側において、段差部を破損させる先細りの度合が存在する場合、ダイシングブレードの先端部が摩耗することによって、そのような先細りの度合に至らないように量産工程において管理することが好ましい。例えば、図１５において、先端角部の曲率半径が、段差部を破損させない先細りの度合である１３μｍ〜２１μｍよりも先細りの大きい側（２１μｍを超える範囲）において、段差部を破損させる先細りの度合２２μｍ〜２３μｍが存在している。よって、図１５の実験結果の場合は、ダイシングブレードの先端部が摩耗することによって、先端角部の曲率半径が２１μｍを超えないように量産工程において管理することが好ましい。具体的には、そのような先細りの度合に至る前に、そのダイシングブレードの使用を中止し、交換することが好ましい。なお、本実施例における「交換」とは、全く別のダイシングブレードに交換する以外に、同じダイシングブレードの先端形状を再加工（ドレッシング）することも含む。
【００６６】
以上、本実施例に係るダイシングブレードの先端形状の設計方法のフローを説明したが、この設計方法によれば、量産工程で使用するダイシングブレードの先端形状を決定する際に、先端形状の先細りの度合と半導体片の破損との関係を考慮しないで決定する場合よりも、より浅い表面側の溝１４０を量産工程で採用できる。従来は、数μｍ〜数十μｍの微細な溝幅同士を連通させる場合において、どのような原因でどのような破損が発生するかについては明らかでなかったため、実際の量産工程において図１に示す製造工程の採用が困難であり、また、仮に図１に示す製造工程を採用しようとすると、必要以上に広く深い表面側の溝にならざるをえなかった。一方、本実施例に係るダイシングブレードの先端形状の設計方法は、図７や図８に示す通り、先細りの度合によって段差部が受ける応力が大きく変動する点に着目し、図１７のＳ２００において、先細り度合の異なる複数のダイシングブレードを準備するようにした。そして、図１７のＳ２０６において、段差部を破損させる先細りの度合と段差部を破損させない先細りの度合との両方が含まれる場合にのみ、先端形状を選択するようにしたため、任意の先端形状のダイシングブレードよ使用する場合と比較して設計上の手間がかかるものの、より狭く浅い表面側の溝１４０を量産工程で採用できる。
【００６７】
次に、図１７のＳ２００において複数の先細り度合を準備する具体的な方法について説明する。まず、ＧａＡｓ等の化合物半導体を切断するダイシングブレードは、ダイヤモンドブレード、あるいはダイヤモンドブレードとアルミ基台を一体化したブレード等が使用できる。一般的に、市販等されているこれらのダイシングブレードの先端は、図５（Ｇ）の形状のように先端部に湾曲面が形成されていない矩形形状をしている。そこで、矩形形状のように所望の形状をしていないダイシングブレードを利用するために、先端部を加工する必要がある。
【００６８】
この工程は、例えば、以下のような工程を含む。すなわち、市販等されているダイシングブレードを入手するとともに、入手したダイシングブレードの先端部を加工するための材料を選択する。例えば、Ｓｉ、ＳｉＣ、あるいは他の化合物半導体材料の加工用基板を選択する。なお、先端部を所望の形状に加工できる材料であれば他のものであってもよい。
【００６９】
次に、ダイシングブレードを用いて加工用半導体基板の切断を繰り返すことで、先端部に摩耗させながら所望の形状に近づけていく。所望の湾曲面の形状を得るために、加工用基板とダイシングブレードとの成す角度、ダイシングブレードの回転速度、研磨時間、研磨剤などを適宜選択することができる。以上のように、ダイシングの工程に先立って、先端部の加工用に準備された加工材を用いて所望の先細りの形状に加工する。このような方法によって、一般的なフルダイシングに使用される矩形形状のダイシングブレードであっても、図１７のＳ２００で準備するダイシングブレードとして共通に利用できる。
【００７０】
次に、図１７のＳ２００において、どのような先細りの度合の先端形状を準備すべきかについて詳細に説明する。
【００７１】
第１の態様として、先端部が半円状のダイシングブレードよりも先細りしたダイシングブレードを少なくとも１種類以上含むことが好ましい。言い換えると、先端部が半円状ダイシングブレードよりも段差部の根元領域に発生させる最大応力が小さい先細りの度合のダイシングブレードを少なくとも１種類以上含むことが好ましい。これは、図８から分かるように、先端部が半円状の場合より先細りした範囲（ｒ＝１２．５μｍを超える範囲）では、最大応力が低位に飽和している。つまり、この範囲の先細り度合いのダイシングブレードを少なくとも１種類以上準備することで、根元領域への最大応力が最も小さくなる条件に近い条件で段差部が破損するか否かを確認できる。そして、例えば、段差部が破損した場合は、Ｓ２０８において、準備する先端形状の種類を増やすように設計条件を変更するのではなく、表面側の溝１４０の幅や深さを段差部が破損しにくくなるように変更する必要があると判断しやすくなる。
【００７２】
第２の態様として、先端部が半円状のダイシングブレードよりも先細りしたダイシングブレードに加えて、先端部が半円状のダイシングブレードよりも先細りしていないダイシングブレードを含むことが好ましい。言い換えると、先端部が半円状ダイシングブレードよりも段差部の根元領域に発生させる最大応力が小さい先細りの度合と大きい先細り度合いの両方のダイシングブレードを含むことが好ましい。これは、図８から分かるように、先端部が半円状の場合より先細りした範囲（ｒ＝１２．５μｍを超える範囲）では、最大応力が低位に飽和している一方、先端部が半円状の場合より先細りしていない範囲（ｒ＝１２．５μｍ以下の範囲）では、最大応力の変動が大きい。つまり、それぞれの範囲に含まれる先細り度合いのダイシングブレードを準備することで、これらのダイシングブレードが段差部を破損させる先細りの度合と段差部を破損させない先細りの度合である可能性が高くなり、図１７のＳ２０６において、図１７のＳ２１０側に進みやすくなる。つまり、先端形状の選択が容易となる。
【００７３】
第３の態様として、半円状の先端部を有する切削部よりも先細り度合が小さいダイシングブレードを複数含むことが好ましい。言い換えると、先端部が半円状ダイシングブレードよりも、大きな応力を段差部の根元領域に発生させる先細りの度合のダイシングブレードを複数含むことが好ましい。図８から分かるように、先端部が半円状のダイシングブレードよりも大きな応力を段差部の根元領域に発生させる範囲（ｒ＝１２．５μｍ未満）では、その範囲より先細りした範囲（ｒ＝１２．５μｍ以上）よりも、先細りの度合に対する最大応力の変化が大きい。よって、最大応力の変化が大きいこの範囲内のダイシングブレードを複数準備することで、どの程度まで先細りの度合が小さくても段差部が破損しないかが確認しやすくなる。
【００７４】
第４の態様として、半円状の先端部を有する切削部よりも先細り度合が小さいダイシングブレードを３種類以上含むことが好ましい。言い換えると、先端部が半円状のダイシングブレードよりも、大きな応力を段差部の根元領域に発生させる先細りの度合のダイシングブレードが少なくとも３種類以上含まれていることが好ましい。図８から分かるように、先端部が半円状のダイシングブレードよりも大きな応力を段差部の根元領域に発生させる範囲（ｒ＝１２．５μｍ未満）では、最大応力の変化が大きいことに加え、応力変化が直線的ではなく非線形に変化している。よって、よって、応力が非線形に変化するこの範囲内のダイシングブレードを少なくとも３種類以上使用することで、２種類の場合と比較し、どの程度まで先細りの度合が小さくても段差部が破損しないかが確認しやすくなる。
【００７５】
第５の態様として、準備するダイシングブレードには、頂部に頂面を有さない先細りした先端形状であって、裏面側の溝を形成する際にダイシングブレードの頂部の溝幅方向の位置が表面側の溝幅を外れた場合に、表面側の溝の幅から外れた頂部の領域で最大応力が生じる先細りの度合のダイシングブレードが含まれることが好ましい。このようなダイシングブレードが含まれない場合は、頂部の溝幅方向の位置が表面側の溝幅から外れる場合において、どの程度まで先細りの度合が大きくても段差部が破損しないかが全く確認できないためである。また、このようなダイシングブレードが複数含まれるようにすることで、１種類のみの場合と比較し、どの程度まで先細りの度合が大きくても段差部が破損しないかが確認しやすくなる。なお、ダイシングブレードの頂部が表面側の溝幅から外れないことが分かっている場合は、このようなダイシングブレードが含めなくてもよい。
【００７６】
第６の態様として、図１５に示すように、先細りの度合を略等間隔で準備することが好ましい。また、図１７のＳ２００において準備する先細りの度合は少なくとも２種類必要であるが、より狭く浅い表面側の溝を使用するために、図１５に示すように、できるだけ多くの種類を準備することが好ましい。
【００７７】
Ｄ）  ブレード位置と溝幅との関係に基づく実施例
Ｄ−１）  加工精度と表面側の溝との関係
【００７８】
次に、ダイシングブレードの先端部が溝幅方向にばらつく範囲と表面側の溝１４０の幅Ｓａとの関係、及びその関係に基づく、ダイシングブレードの先端形状の設計方法及び半導体片の製造方法について説明する。ここで、ダイシングブレードの先端部が溝幅方向にばらつく範囲とは、量産の期間を通じて製造上のばらつきによってダイシングブレードの先端部の位置が溝幅方向にばらつく範囲であり、例えば、使用する製造装置の位置決め精度とダイシングブレードの変形度合（撓みや反りの量）とを含む製造条件で決まるものである。そして、製造装置の位置決め精度は、位置決め機構の精度のほか、アライメントマーク等を検知するカメラ等の検知精度を含み、また、複数のラインを切削する中で徐々に累積される精度も含むものである。ダイシングブレードの撓みや反りは、ダイシングブレードの厚み、ダイシングブレードを固定する固定面の面精度や固定方法、切削時の応力、装置の回転速度、等に起因して発生する。
【００７９】
図１３において説明した通り、先細りの度合が大きいダイシングブレードでは、頂面を有さない先細りした頂部が半導体基板の表面側の溝１４０の溝幅方向の範囲から外れた場合に、その頂部の領域に応力が集中し、段差部が破損する場合がある。つまり、頂面を有さない先細りした頂部の領域に応力が集中する先細り度合のダイシングブレードを使用する場合は、この頂部が半導体基板の表面側の溝１４０の溝幅方向の範囲から外れる製造条件と表面側の溝１４０の幅との関係であっても、段差部が破損しないように、ダイシングブレードの先端形状や表面側の溝１４０の形状（幅や深さ）等を決定することが好ましい。
【００８０】
一方、先細りの度合が非常に大きいダイシングブレードであっても、製造上のばらつきによって、その頂部が表面側の溝１４０の幅から外れない製造条件の場合であれば段差部にかかる応力が急激変わることはない。つまり、頂面を有さない先細りした頂部が表面側の溝１４０の幅に包含される製造条件であれば、図１５における先端角部の曲率半径が２２μｍや２３μｍのような先細りの度合が非常に大きい場合であっても段差部が破損することはなく、逆に、先細りの度合が大きいダイシングブレードほど段差部に与える最大応力が小さくなるため、最大応力を小さくするという観点からは好ましい。
【００８１】
また、頂面を有さない先細りした頂部は、通常、ダイシングブレードの厚みの中心に形成されることが多いため、頂面を有さない先細りした頂部が表面側の溝１４０の幅から外れない製造条件とは、ダイシングブレードの厚みの中心が溝幅方向にばらつく範囲が表面側の溝１４０の幅に包含される製造条件と言うことができる。ここで、頂面を有さない先細りした頂部は、予め先端形状を加工する際の条件や実際の製造工程における摩耗の仕方によっては、偏摩耗によりダイシングブレードの厚みの中心からずれる場合もある。つまり、頂面を有さない先細りした頂部とダイシングブレードの厚みの中心の位置同士は必ずしも一致しない。
【００８２】
正確性の観点からは、実際の頂部の位置が表面側の溝１４０の幅から外れるか外れないかを考慮する方が好ましいが、前述の通り、通常、頂部はダイシングブレードの厚みの中心に形成されることが多いため、ダイシングブレードの厚みの中心位置を考慮するようにすれば、何も考慮しない場合と比較し、予期せぬ段差部の破損が抑制される。以上の違いはあるものの、同様に予期せぬ段差部の破損が抑制されるため、本実施例における「ダイシングブレードの厚みの中心が溝幅方向にばらつく範囲が表面側の溝１４０の幅に包含される（又は、表面側の溝１４０の幅から外れる）製造条件」とは、特に記載がなく技術的な矛盾がなければ「頂面を有さない先細りした頂部が溝幅方向にばらつく範囲が表面側の溝１４０の幅に包含される（又は、表面側の溝１４０の幅から外れる）製造条件」と読み替えることができる。
【００８３】
なお、本実施例における「包含」とは、頂部の位置と溝幅が丁度一致する状態の場合も含む。また、ダイシングブレードの頂部や先端部の厚みの中心が溝幅方向にばらつく範囲が表面側の溝１４０の幅に包含されるのか外れるのかは、量産期間中における経時的な要因等を含めて、外れる状態が発生しうるか否かで判断する。ここで、前述の通り、頂部や厚みの中心が溝幅方向にばらつく範囲は、例えば、使用する製造装置の位置決め精度とダイシングブレードの変形度合（撓みや反りの量）とを含む製造条件で決まるが、ダイシングブレードの撓みや反りの量がどの程度になるかを把握するには、実際の実験等を通じて把握する必要があり手間がかかる。一方、製造装置の位置決め精度はカタログ等に記載された仕様等から比較的容易に把握できる。よって、撓みや反りの量がどの程度になるかを把握するのが困難な場合など、その量を把握しない場合は、製造装置の位置決め精度のみを考慮するようにしてもよい。すなわち、本実施例においては、ダイシングブレードの頂部や先端部の厚みの中心が溝幅方向にばらつく範囲が表面側の溝１４０の幅に包含されるのか外れるのか判定条件に代えて、使用する製造装置の位置決め精度の範囲が表面側の溝１４０の幅に包含されるのか外れるのかの条件で実施してもよい。この場合、前記の通り、製造装置の位置決め精度の範囲としては、使用する製品のカタログ等に記載された値を使用する。なお、カタログ等に仕様が記載されていない場合や製造業者から仕様を入手できない場合は、実測をする必要があるが、この場合は、環境条件等を考慮して複数回の実測を実施し、その結果をもとに平均値と標準偏差を算出し、平均値に標準偏差の３倍（３シグマ）〜４倍（４シグマ）の値を足したものを製造装置の位置決め精度の範囲とする。位置決め精度が複数の装置の精度に起因する場合は、それぞれの装置の精度の二乗平均の値を使用する。
【００８４】
また、頂部が表面側の溝１４０の幅に包含されるのか外れるかの判断として必要な表面側の溝の幅については、後述する図２７に示すように表面側の溝の幅が一定でない場合は、表面側の溝の底部の位置からダイシングブレードの頂部が到達する位置までの間の最大幅を使用する。ここで、頂部が表面側の溝１４０の幅に包含されるのか外れるのかが微妙であって判断がつかない場合等は、包含されることを前提とした実施例と包含されないこと（外れること）を前提にした実施例とのいずれを採用しても、段差部の破損度合いに有意な差は出ないと考えられるため、いずれか一方を任意に選択すればよい。
【００８５】
Ｄ−２）  ブレード頂部が表面側の溝に包含される場合
次に、ダイシングブレードの溝幅方向の位置と表面側の溝１４０の幅との関係に基づく、ダイシングブレードの先端形状の設計方法及び半導体片の製造方法について説明する。最初に、ダイシングブレードの厚みの中心が溝幅方向にばらつく範囲が表面側の溝１４０の幅に包含される製造条件における実施の形態について説明する。
【００８６】
まず、第１の態様として、ダイシングブレードの厚みの中心が溝幅方向にばらつく範囲が表面側の溝１４０の幅に包含される製造条件では、以下のようにダイシングブレードの先端形状を設計してもよい。例えば、図１７のフローに従ってダイシングブレードの先端形状を設計する際に、Ｓ２００において、先細りの度合が非常に大きい範囲のダイシングブレードを準備する必要はない。図８のシミュレーション結果に基づくと、曲率半径ｒが２５μｍ以上の範囲においては、最大応力が０．１ＭＰａしか変化していないため、先端角部の曲率半径が２５μｍ以上（先端角部の曲率半径がダイシングブレードの厚み以上）の先細りの度合のダイシングブレードを準備する意味がほとんどない。つまり、準備する複数のダイシングブレードは、先端角部の曲率半径がダイシングブレードの厚み以上のものよりも大きな応力を段差部の根元領域に発生させる先細りの度合のダイシングブレードを少なくとも含んでいればよく、それより小さい応力を段差部の根元領域に発生させる先細りの度合のダイシングブレードは含んでいなくてもよい。
【００８７】
第２の態様として、ダイシングブレードの厚みの中心が溝幅方向にばらつく範囲が表面側の溝１４０の幅に包含される製造条件においては、以下のような製造方法で半導体片を製造してもよい。例えば、ダイシングブレードの先端形状の先細りの度合が小さいために段差部が破損する先細りの範囲を、例えば図１７に示したフローで確認し、この範囲よりも先細りの度合が大きい先端形状を有するダイシングブレードを使用し、逆に、この範囲よりも先細りの度合が小さいダイシングブレードは使用しないようにする。これは、ダイシングブレードの厚みの中心が溝幅方向にばらつく範囲が表面側の溝１４０の幅に包含される製造条件においては、先細りの度合が大きくても、図１３における、カーフ幅が非常に狭く（Ｓｂ＝１１．２）、位置ずれ量Ｄｓが大きいとき（Ｄｓ＝７．５μｍ）のように、段差部にかかる応力が急激変わることはないため、先細りの度合が小さい側の範囲だけを設計上考慮すればよいためである。
【００８８】
なお、先細りの度合が小さいために段差部が破損する先細りの範囲とは、図１５で説明すると、先端角部の曲率半径が８μｍ以下の範囲である。また、ダイシングブレードの厚みの中心が溝幅方向にばらつく範囲が表面側の溝１４０の幅に包含される製造条件において、裏面側の溝の形成に伴い段差部が破損する場合は、段差部の根元領域への応力が大きすぎることを意味している。よって、ある１種類の先細りの度合で裏面側の溝を形成した結果、段差部が破損した場合は、その先細りの度合よりも先細りの度合が小さい範囲のダイシングブレードは使用しないようにすればよい。
【００８９】
第３の態様として、ダイシングブレードの厚みの中心が溝幅方向にばらつく範囲が表面側の溝１４０の幅に包含される製造条件においては、切削時の初期の先端形状として、図６（Ｄ）のような半円状の先端部を有するダイシングブレードよりも先細りした形状を有するダイシングブレードを使用するようにする。図８からわかるように、半円状の先端部（ｒ＝１２．５μｍ）よりも先細りの度合が小さい範囲（ｒ＜１２．５μｍ）においては、先細りの度合が変動した場合に、最大応力が大きく変動する。一方、半円状の先端部よりも先細りした範囲（ｒ＞１２．５μｍ）においては最大応力が低位で飽和している。よって、半円状の先端部よりも先細りした先端形状を切削時の初期の先端形状とすれば、その後にダイシングブレードが摩耗した場合も含めて、段差部への応力が低位に抑制された状態を量産の期間を通じて維持できる。また、低位で飽和している領域を初期の先端形状とすることで、初期の形状を準備する際に先端形状がばらつく場合であっても、段差部への応力の変動が抑制でき、より狭く浅い表面側の溝を採用しやすくなる。結果として、半円状の先端部よりも先細りの度合が小さい先端形状を初期の先端形状とする場合と比較し、段差部の破損が抑制される。
【００９０】
なお、半円状の先端部を有するダイシングブレードよりも先細りした形状を有するダイシングブレードは、図１７のＳ２００で説明したように、矩形形状のダイシングブレードを加工することで準備してもよいし、自らは加工を行わず、他の主体（他者）から入手することで準備してもよい。また、例えば、ダイシングブレードの厚みの中心が溝幅方向にばらつく範囲が表面側の溝幅に包含されるか否かを確認し、包含される場合には、例えば、切削の初期の先端形状として、半円状の先端部を有するダイシングブレードよりも先細りした形状を予め有するダイシングブレードを使用するようにするように決定してもよい。
【００９１】
第４の態様として、ダイシングブレードの厚みの中心が溝幅方向にばらつく範囲が表面側の溝１４０の幅に包含される製造条件においては、以下の製造方法で半導体片の製造をしてもよい。例えば、段差部が、回転方向から見た断面が矩形の先端形状を有するダイシングブレードを使用した場合に破損する強度である場合において、段差部を破損させる先細りの範囲よりも先細りの度合が大きい先端形状のダイシングブレードで裏面側の溝１７０を形成するようにする。言い換えると、そのような場合において、段差部の根元領域に対して段差部を破損させる応力以上の応力を与えない先細りした先端形状のダイシングブレードで裏面側の溝１７０を形成する。この製造方法によれば、一般的に多く使用される矩形形状のダイシングブレードを使用した場合に段差部が破損してしまうような狭く浅い表面側の溝形状であっても、ダイシングブレードからの応力によって半導体片の段差部を破損させずに半導体基板を個片化ができる。
【００９２】
これは、図８から分かる通り、先端部の先細りの度合によって、段差部が受ける応力が４倍以上も変動するため、矩形の先端形状を有するダイシングブレードを使用した場合に段差部が破損してしまうような狭く浅い表面側の溝形状であっても、段差部を破損させない先細りの度合が存在しうる点と、ダイシングブレードの厚みの中心が溝幅方向にばらつく範囲が表面側の溝１４０の幅に包含される製造条件においては、先細りの度合を大きくしても段差部にかかる応力が急激変わることはない点との両方の知見に基づく実施の形態である。
【００９３】
なお、半円状の先端部よりも先細りしているダイシングブレードや、半円状の先端部よりも小さな応力を段差部の根元領域に発生させる先細りの度合のダイシングブレードを使用することにより、段差部にかかる応力が低位に飽和している領域を利用できるため、応力の観点からは好ましい。
【００９４】
Ｄ−３）  ブレード頂部が表面側の溝から外れる場合
【００９５】
以上、ダイシングブレードの厚みの中心が溝幅方向にばらつく範囲が表面側の溝１４０の幅に包含される製造条件における実施の形態について説明したが、次に、ダイシングブレードの厚みの中心が溝幅方向にばらつく範囲が表面側の溝１４０の幅からはずれる製造条件における実施の形態について説明する。
【００９６】
まず、第１の態様として、頂部に頂面を有さない先細りした先端形状のダイシングブレードを使用し、かつ、その頂部が溝幅方向にばらつく範囲が表面側の溝の幅から外れる製造条件においては、以下のような製造方法で半導体片の製造することができる。例えば、その頂部の領域で最大応力を与えて段差部を破損させる先細りの範囲よりも先細りの度合が小さい先端形状を有するダイシングブレードで裏面側の溝を形成するようにする。言い換えると、量産の期間を通じて、そのような形状のダイシングブレードを使用するようにする。
【００９７】
このような製造方法によれば、頂面を有さない先細りした頂部が溝幅方向にばらつく範囲が表面側の溝幅から外れる製造条件であるにもかかわらず、頂部の領域で最大応力を与えて段差部を破損させてしまう先細り度合のダイシングブレードを知らずに使用してしまうことが防止できる。その結果、予期せぬ破損が抑制でき、頂部の領域で最大応力を与えて段差部を破損させる先端形状のダイシングブレードを使用する場合と比較し、段差部の破損が抑制できる。なお、頂部の領域で段差部に最大応力を与える先細りの範囲を確認したい場合は、例えば、図１２及び図１３で示したような応力シミュレーションや実際に裏面側の溝を形成し、その破損状況を確認することで確認できる。実際に裏面側の溝を形成して破損状況を確認する場合は、例えば、狭く浅い表面側の溝に対して実際に裏面側の溝を形成し、破損した場合に、その破損が頂部の領域から発生しているのか、根元領域から発生しているかを確認すればよい。
【００９８】
第２の態様として、頂部に頂面を有さない先細りした先端形状のダイシングブレードを使用し、かつ、その頂部が溝幅方向にばらつく範囲が表面側の溝の幅から外れる製造条件においては、ダイシングブレードの摩耗により、頂部の領域で最大応力を与えて段差部を破損させる先細りの範囲になる前にダイシングブレードを交換する。このようにすれば、ダイシングブレードの摩耗に伴い、頂部の領域で最大応力が発生することによって段差部が破損することがなくなる。また、このような製造方法を使用する場合は、図１７で説明した設計方法を利用して、先端形状の先細りの度合が異なる複数のダイシングブレードを用いて、それぞれの頂部における溝幅方向の位置が表面側の溝幅を外れる状態で裏面側の溝を形成し、裏面側の溝を形成した結果から、使用してよい先細り度合や使用すべきでない先細り度合を確認し、この確認結果から得られた使用すべきでない先細り度合に達する前にダイシングブレードを交換するようにしてもよい。
【００９９】
第３の態様として、頂部に頂面を有さない先細りした先端形状のダイシングブレードを使用し、かつ、その頂部が溝幅方向にばらつく範囲が表面側の溝の幅から外れる製造条件においては、以下のような製造方法で半導体片の製造をしてもよい。例えば、頂面を有さない先細りしたダイシングブレードの頂部が溝幅方向にばらつく範囲が表面側の溝幅を外れる製造条件であって、その頂部の溝幅方向の位置が表面側の溝幅を外れたときにその頂部の領域で段差部に最大応力を与える先細り度合のダイシングブレードを使用する製造条件においては、頂部の溝幅方向の位置が表面側の溝幅を外れたときに、その最大応力によって段差部が破損しないように、表面側の溝の形状（幅や深さ）と前記頂部が達する深さとが設定された条件で製造する。このような製造方法によれば、ダイシングブレードの頂部の溝幅方向の位置が表面側の溝幅を外れる製造条件において、頂部の領域で段差部に最大応力を与える先端形状のダイシングブレードを知らずに使用した場合であっても、段差部の破損が抑制される。仮にそのように設定されていない場合は、ダイシングブレードの頂部の溝幅方向の位置が表面側の溝幅を外れた場合に、予期せぬ破損が発生しうることになる。なお、段差部の形状は、表面側の溝の形状（幅や深さ）と前記頂部が達する深さとによって決まり、この段差部の形状によって段差部の強度が決まるため、表面側の溝の形状（幅や深さ）と前記頂部が達する深さとが設定されば、段差部の強度が設定されたことになる。
【０１００】
第４の態様として、頂部に頂面を有さない先細りした先端形状のダイシングブレードを使用し、かつ、その頂部が溝幅方向にばらつく範囲が表面側の溝の幅から外れる製造条件においては、以下のような製造方法で半導体片の製造をしてもよい。例えば、ダイシングブレードの使用期間内において、その頂部の領域で段差部に最大応力を与える先細り度合いに摩耗した場合に、その最大応力によって段差部が破損しないように、表面側の溝の形状と頂部が達する深さとが設定された条件で製造する。このような製造方法によれば、ダイシングブレードの頂部の溝幅方向の位置が表面側の溝幅を外れる製造条件において、摩耗に伴い、頂部の領域で段差部に最大応力を与える先端形状のダイシングブレードを知らずに使用した場合であっても、段差部の破損が抑制される。仮にそのように設定されていない場合は、予期せぬ破損が発生しうることになる。
【０１０１】
第５の態様として、ダイシングブレードの厚みの中心が溝幅方向にばらつく範囲が表面側の溝１４０の幅から外れる製造条件においては、以下のような製造方法で半導体片の製造をしてもよい。例えば、ダイシングブレードの厚みの中心が溝幅方向にばらつく範囲が表面側の溝の幅から外れる製造条件においては、図１５の実験結果のように、ダイシングブレードの先端形状の先細りの度合が小さいために段差部が破損する先細りの範囲と、ダイシングブレードの先端形状の先細りの度合が大きいために段差部が破損する先細りの範囲との両方を確認し、この両者の間の先細りの範囲に含まれる先細りの度合の先端形状で裏面側の溝を形成するようにして半導体片の製造するようにすればよい。
【０１０２】
これは、ダイシングブレードの厚みの中心が溝幅方向にばらつく範囲が表面側の溝１４０の幅から外れる製造条件であるにもかかわらず、ダイシングブレードの先端形状の先細りの度合が大きいために段差部が破損する先細りの範囲を確認しないでダイシングブレードの先端形状を決定した場合は、予期せぬ破損が発生しうるためである。なお、両者の間の範囲内に、段差部の根元領域に最大応力を発生させる先細りの範囲と、頂部の領域に最大応力を発生させる先細りの範囲とが含まれる場合、段差部の根元領域に最大応力を発生させる先細りの範囲に含まれる先端形状の切削部材で前記裏面側の溝を形成することが好ましい。これは、頂部の領域に最大応力を発生させる先細りの範囲に含まれる先端形状の切削部材を使用する場合と比較し、先細りしてない分だけ、切削部材の寿命が長くなるためである。
【０１０３】
Ｄ−４）  表面側の溝の幅の設定方法、製造条件の設定方法
次に、表面側の溝の幅と、ダイシングブレードの頂部（または、厚み方向の中心）が溝幅方向にばらつく範囲との関係を考慮した表面側の溝の幅の設定方法及び製造条件の設定方法について説明する。
【０１０４】
図１８は、本発明の実施例に係る表面側の溝の幅の設定方法を説明する図である。まず、Ｓ３００において、ダイシングブレードの厚み方向の中心が溝幅方向にばらつく範囲を確認する。例えば、製品カタログや実測にて確認することで、ダイシングブレードの厚み方向の中心が溝幅方向にばらつく範囲を把握する。次に、Ｓ３１０において、表面側の溝の幅を、Ｓ３００で確認したばらつく範囲を包含する幅に決定する。そしてこの溝幅で溝を形成する。このような設定方法によれば、図１３における、カーフ幅が非常に狭く（Ｓｂ＝１１．２）、位置ずれ量Ｄｓが大きい場合（Ｄｓ＝７．５μｍ）のように、頂部の領域に応力が集中することがなく、段差部の破損が抑制される。なお、溝幅の「設定」とは、溝幅を決定することや、実際の基板にその溝幅で溝を形成することを含む。
【０１０５】
また、図１８のＳ３００において、頂面を有さない先細りした頂部を有するダイシングブレードを使用する場合において、この頂部が溝幅方向にばらつく範囲を確認し、その範囲を包含するように表面側の溝の幅を決定してもよい。また、使用する製造装置の位置決め精度の範囲を確認し、その範囲を包含するように表面側の溝の幅を決定してもよい。なお、Ｓ３１０において、ばらつく範囲を包含する幅のうち、できるだけ狭い幅に決定することが好ましい。表面側の溝の幅が広すぎる場合は、一枚の基板から取得できる半導体片の数が少なくなってしまうためである。例えば、ダイシングブレードの厚み方向の中心が溝幅方向にばらつく範囲が±３μｍの場合、１０μｍ以上の表面側の溝の幅とするよりも、好ましくは、６〜９μｍ程度、つまり、ダイシングブレードのばらつく範囲の±５０％程度の溝の幅になるようにするとよい。なお、後述する図２７に示すように、溝の幅が一定でない表面側の溝を採用する場合は、表面側の溝の底部の位置からダイシングブレードの頂部が到達する位置までの間の最大幅が、ばらつく範囲を包含するような溝形状とすればよい。
【０１０６】
図１９は、本発明の実施例に係る製造条件の設定方法を説明する図である。まず、Ｓ４００において表面側の溝幅を確認する。より具体的には、表面側の溝の底部の位置からダイシングブレードの頂部が到達する位置までの間の最大幅を確認する。確認方法は、例えば、基板に形成された表面側の溝を実際に測定して確認すればよい。次に、Ｓ４１０において、ダイシングブレードの厚み方向の中心が溝幅方向にばらつく範囲が、確認した表面側の幅に包含されるように、ばらつく範囲に影響を与える製造条件を設定する。具体的には、ダイシングブレードの厚み方向の中心が溝幅方向にばらつく範囲が、確認した表面側の幅に包含される精度を有するダイシング装置等の製造装置を選択したり、反りや撓みが少ないダイシングブレードを選択したり、最適な回転数を決定するようにする。そして、このように選択、決定された製造条件の製造システム（製造ライン）を構築し、これにより半導体片を製造する。ここで、製造条件の「設定」とは、装置の選択やその他の条件等を決定することや、これにも基づき製造システムを準備することを言う。以上のような製造条件の設定方法によれば、図１３における、カーフ幅が非常に狭く（Ｓｂ＝１１．２）、位置ずれ量Ｄｓが大きい場合（Ｄｓ＝７．５μｍ）のように、頂部の領域に応力が集中する確率が低くなり、段差部の破損が抑制される。また、製造装置の精度のみでなく、ダイシングブレードの厚み、ダイシングブレードを固定する固定面の面精度や固定方法、切削時の応力、装置の回転速度、等の製造条件も考慮して、ばらつく範囲が表面側の幅から外れない条件としてもよい。すなわち、使用する製造装置の精度の範囲やダイシングブレードの変形（撓みや反り）に起因したばらつき範囲を含む製造条件であって、ダイシングブレードのばらつき範囲に影響を与える製造条件を、ダイシングブレードの厚み方向の中心が溝幅方向にばらつく範囲が表面側の幅に包含されるように設定することで、頂部の領域に応力が集中することで段差部を破損させてしまうことが抑制される。
【０１０７】
また、図１９のＳ４１０において、頂面を有さない先細りした頂部を有するダイシングブレードを使用する場合において、この頂部が溝幅方向にばらつく範囲が、確認した幅に包含されるように、ダイシングブレードのばらつき範囲に影響を与える製造条件を設定してもよい。なお、ダイシングブレードの変形（撓みや反り）は、ダイシングブレードの厚みが厚い場合や、切削する深さが浅い場合は特に考慮しなくてもよい場合もあるが、ダイシングブレードの厚みが薄い場合や、切削する深さが深い場合は、考慮することが好ましい。
【０１０８】
図２０は、本発明の実施例に係る表面側の溝の幅の設定方法及び製造条件の設定方法の別の実施例を説明する図である。まず、Ｓ５００及びＳ５１０において、表面側の溝の幅及びダイシングブレードが溝幅方向にばらつく範囲を確認する。詳細については図１８及び図１９と同様である。次に、Ｓ５２０において、ダイシングブレードの厚み方向の中心（または頂部）が溝幅方向にばらつく範囲が、表面側の溝の幅から外れるか否かを確認する。外れない場合は、Ｓ５４０に進み、その溝幅と製造条件に設定する。一方、外れる場合は、Ｓ５３０に進み、表面側の溝の幅またはばらつく範囲に影響を与える製造条件の少なくとも一方を変更し、ダイシングブレードの厚み方向の中心（または頂部）が溝幅方向にばらつく範囲が、表面側の溝の幅から外れないように変更する。例えば、位置決め精度の高いダイシング装置に変更したり、ブレードの厚みを厚くして反りの量を低減したり、回転数などのその他の条件を適正化する。このようにすれば、図１３における、カーフ幅が非常に狭く（Ｓｂ＝１１．２）、位置ずれ量Ｄｓが大きい場合（Ｄｓ＝７．５μｍ）のように、頂部の領域に応力が集中することがなく、段差部の破損が抑制される。なお、本実施例においても、表面側の溝の幅から外れるか否かを確認する際に、使用する製造装置の精度の範囲のみを考慮してもよいし、ダイシングブレードの変形（撓みや反り）に起因したばらつき範囲も合わせて考慮してもよい。
【０１０９】
以上、ダイシングブレードの溝幅方向の位置と表面側の溝１４０の幅との関係に基づく、ダイシングブレードの先端形状の設計方法、半導体片の製造方法、表面側の溝の幅の設定方法、及び製造条件の設定方法等について説明したが、これらの実施例において、特に記載がなく、かつ、技術的な矛盾がなければ、「ダイシングブレードの厚みの中心が溝幅方向にばらつく範囲が表面側の溝１４０の幅に包含される（又は、表面側の溝１４０の幅から外れる）製造条件」は、「頂面を有さない先細りした頂部が溝幅方向にばらつく範囲が表面側の溝１４０の幅に包含される（又は、表面側の溝１４０の幅から外れる）製造条件」と読み替えることができる。更には、「使用する製造装置の位置決め精度の範囲が表面側の溝１４０の幅に包含される（又は、表面側の溝１４０の幅から外れる）製造条件」と読み替えることができる。また、特に記載がなければ、これらの条件は、ダイシングブレードの使用開始時点から交換に至るまでの期間全てにおいて満たされる必要はなく、使用期間中の一部の期間においてこれらの条件を満たしていればよい。また、特に記載がなければ、ダイシングブレードの厚みの中心や頂部が溝幅方向にばらつく範囲が表面側の溝１４０の幅に包含されるか否かを確認する工程を設けてもよいし設けなくてもよい。また、各実施例のそれぞれの構成や条件は、技術的な矛盾がなければ、相互に組み合わせてよい。
【０１１０】
Ｅ）  事前の先端形状の加工工程の実施例
次に、実際の量産工程で使用するダイシングブレードを準備する工程について説明する。なお、この加工工程は、先に説明した各実施例に適用してもよいし適用しなくてもよい。この加工工程では、実際の量産工程で裏面側の溝を形成するのに先立ち、例えば、図１７の設計フロー等によって選択された所望の先端形状を準備する必要があるが、その準備は、図１７のＳ２００において説明した方法と同様でよい。すなわち、例えば、矩形の先端形状を有するダイシングブレードを準備し、これを所望の先端形状に予め加工する加工工程を設ける。そして、この加工工程において、段差部を破損させない先細りの度合に至るまで、入手したダイシングブレードを加工するようにする。なお、加工工程によって到達する所望の先細り形状は、図１７のフローによって決定されたものであってもよし、図１７のフローとは異なる方法で決定されたものであってもよい。また、この加工工程は、先に説明した各実施例に適用してもよいし適用しなくてもよい。
【０１１１】
次に、所望の先端形状に予め加工する加工工程の、より好ましい形態について説明する。第１の態様として、一般的なダイシングにおいては矩形の先端形状やその他の任意の先端形状が使用されるが、本実施例に係る加工工程においては、例えば、矩形形状や矩形形状に近い先端形状のように、段差部の根元領域に対して段差部を破損させる応力以上の応力を与えてしまう先端形状のダイシングブレードを先細りさせて、段差部を破損させない先細りの度合に予め加工するようにする。例えば、段差部を破損させない先細りの度合に至るまで、予め先端部を摩耗させる。このようにすることで、段差部の根元領域に対して段差部を破損させる応力以上の応力を与えてしまう先端形状のダイシングブレードであっても、段差部の破損を抑制できるダイシングブレードとして利用できるようになる。なお、表面側の溝の幅が広く深いことで、先端部が矩形形状のダイシングブレードであっても段差部が破損しないような場合は、本実施例のように、予め加工する工程は必要はない。ただし、表面側の溝の幅が狭く浅い場合、つまり、矩形の先端形状やその他の任意の先端形状を利用した際に、段差部の根元領域に対して段差部を破損させる応力以上の応力を与えるような場合は、本実施例のように、先端部を予め加工する工程を設けることが好ましい。
【０１１２】
第２の態様として、先端部を予め加工する工程において、半円状の先端部を有するダイシングブレードよりも先細りさせるようにしてもよい。例えば、先端部を半円状より先細りさえなくても段差部が破損しないような場合であっても、半円状より先細りさせてよい。これは、図８から分かるように、先端部が半円状のダイシングブレードよりも先細りの度合が大きい範囲では最大応力の変化が小さく、十分に応力が抑制された範囲であるため、加工工程において先端形状が所望の形状からばらついた場合であっても、段差部の根元領域に対する応力の変動が抑制されることになるためである。結果として、半円形状の先端部を有するダイシングブレードよりも先細りさせない場合と比較し、加工工程において先端形状がばらついた場合であっても、段差部の根元領域に対する応力の変動を抑制できる。
【０１１３】
第３の態様として、先端部を予め加工する加工工程が、頂部に頂面を有さない先細りした先端形状に加工する工程である場合は、その予め加工した頂部が溝幅方向にばらつく範囲と表面側の溝幅との関係が、その予め加工した頂部が溝幅方向にばらつく範囲が表面側の溝幅に包含される関係であることが好ましい。先端部を予め加工する場合、頂部の位置がダイシングブレードの厚み方向の中心からずれる場合がある。よって、加工工程における先端形状のばらつきを考慮したとしても、頂部が表面側の溝幅に包含されるのであれば、加工工程において先端形状がばらついた場合であっても、頂部の領域に応力が集中することで段差部が破損することが抑制されるためである。
【０１１４】
第４の態様として、先端部を予め加工したダイシングブレードを使用する場合において、ダイシングブレードの厚み方向の中心が溝幅方向にばらつく範囲と表面側の溝幅との関係は、ダイシングブレードの厚み方向の中心が溝幅方向にばらつく範囲が表面側の溝幅に包含される関係であることが好ましい。ダイシングブレードを本実施例の加工工程において先細りさせた場合、先細りした頂部はダイシングブレードの厚み方向の中心に形成されやすい。よって、ダイシングブレードの厚み方向の中心が溝幅方向にばらつく範囲が表面側の溝幅に包含されるのであれば、頂部の領域に応力が集中する先細りの度合に加工工程で加工する場合であっても、包含されない場合と比較し、頂部の領域に応力が集中することで段差部が破損することが抑制されるためである。また、頂部の領域に応力が集中する先細りの度合まで先細りさせない場合であっても、量産工程での摩耗による先細りにより、頂部の領域に応力が集中することで段差部が破損することが抑制されるためである。
【０１１５】
第５の態様として、予め加工する前のダイシングブレードの先端形状としては、回転方向から見た断面が実質的に矩形形状のダイシングブレードを準備することが好ましい。断面が実質的に矩形形状のダイシングブレードはフルダイシングによく使用される形状であるため入手が容易であり、また、加工工程によって任意の先細りの度合に加工しやすいためである。そして、実質的に矩形形状のダイシングブレードを利用する場合は、事前の設計工程において、実質的に矩形形状のダイシングブレードによって段差部が破損するかを確認することが好ましい。仮に、段差部が破損しない場合であって、表面側の溝の形状等を変更する意思がない場合は、実質的に矩形形状のダイシングブレードをそのまま量産工程で使用する形状とすればよい。そして、先端を予め加工する工程は、段差部が破損する先端形状に対してのみ実施するようにすればよい。本実施例によれば、量産工程で利用しようとしている先端形状が段差部を破損させるか否かを確認することで、破損させる場合のみ加工工程を実施することになるため、不要な加工工程をしなくて済むようになる。なお、「実質的に矩形形状」とは、矩形形状を意図して製造された結果、製造ばらつき等によ先端角部に多少の曲面が形成されたものを含む。例えば、カタログ等において、矩形形状を意図して製造販売されているものは、先端角部の曲面形状の大小にかかわらず、本実施例の「実質的に矩形形状」に含まれる。
【０１１６】
次に、第６の態様として、頂部の領域で最大応力を与える先細りの度合のダイシングブレードであって、頂部（厚さ方向の中心）が半導体基板の表面側の溝１４０の溝幅から外れたと仮定した場合に、その最大応力によって段差部を破損させてしまう先細りの度合のダイシングブレードを利用する場合の加工について説明する。図１３のシミュレーション結果に示されように、先細り度合いの大きいダイシングブレードの頂部（厚さ方向の中心）が半導体基板の表面側の溝１４０の溝幅方向から外れると、半導体片の段差部の根元領域ではなくダイシングブレードの頂部の領域に応力が集中する。このときに、加工対象の半導体基板における段差部の強度が頂部の領域における応力に耐えられない場合に段差部が破損することになる。頂部の領域で最大応力を与えて段差部を破損させる先細り度合か否かは、単にその先端形状だけでなく、加工対象の半導体基板における段差部の強度等にも依存するため、実際に加工対象の半導体基板を加工したり、その他のシミュレーション等によって把握される。なお、段差部の強度は、表面側の溝１４０の幅や深さ等、表面側の溝１４０の形状に依存するものである。図２１（Ａ）ないし（Ｅ）は、頂部の領域で段差部に最大応力を与える先端形状のダイシングブレード５００、５０２、５０４、５０６、５０８を例示している。このような先端形状のダイシングブレードを入手した場合に、その初期形状のまま量産工程で使用しようとすると、段差部の強度等との関係によっては、段差部に破損が発生するため、これを抑制することが望まれる。
【０１１７】
図２１（Ａ）に示すダイシングブレード５００は、一対の側面５１０、５２０と、当該一対の側面５１０、５２０から斜めに直線的に延在する一対の傾斜面５１２、５２２とを有している。一対の傾斜面５１２、５２２が交差する部分には尖った頂部５３０が形成される。尖った頂部５３０の傾斜角θは、側面５１０、５２０と直交する面Ｈと傾斜面５１２、５２２との成す角度、あるいはダイシングブレードの回転軸と平行な面Ｈと傾斜面５１２、５２２との成す角度で規定される。また、一対の側面５１０、５２０の間隔は、カーフ幅Ｓｂに対応する。
【０１１８】
図２１（Ｂ）に示すダイシングブレード５０２は、図２１（Ａ）の尖った頂部５３０に平坦な面（頂面）５３２が形成されたものである。この場合、平坦な面５２３と平行な面Ｈと傾斜面５１２、５２２とが成す角度が頂部（頂面）の傾斜角θである。図２１（Ｃ）に示すダイシングブレード５０４は、一対の側面５１０、５２０から延在する傾斜面５１４、５２４が湾曲し、その交差する部分には尖った頂部５３４が形成される。図２１（Ｄ）に示すダイシングブレード５０６は、直線状の側面５１０と、他方の側面５２０から斜め方向に直線状に延在する傾斜面５２２とが交差し、そこに尖った頂部５３６が形成される。図２１（Ｅ）に示すダイシングブレード５０８は、図２１（Ｄ）のダイシングブレードの尖った頂部５３６に平坦な面（頂面）５３２が形成されたものである。
【０１１９】
図２１（Ａ）ないし（Ｅ）に示す、頂部の領域で最大応力を与えるダイシングブレードは一例であり、これ以外の構成もあり得る。例えば、頂部の領域で最大応力を与える形状の範囲内において、頂部の傾斜角θはそれぞれ任意に設定されてよく、図２１（Ａ）の傾斜面５１２、５２２は、それぞれ異なる傾斜角であってもよい（つまり、厚さの中心軸に関して線対称でなくてもよい）。また、頂部の領域で最大応力を与える形状の範囲内において、図２１（Ｂ）に示す平坦な面５３２は、凸状に湾曲されもよいし、図２１（Ｃ）に示す頂部５３４に平坦な面が形成されてもよい。
【０１２０】
図２１（Ａ）ないし（Ｅ）に示すような、先端部が先細りした形状であって、頂部の領域で最大応力を与える形状のダイシングブレードを量産に使用する場合、図１３のシミュレーション結果に示されように、ダイシングブレードの頂部（厚さ方向の中心）が半導体基板の表面側の溝１４０の溝幅から外れ、その応力に段差部が耐えられない場合、段差部に破損が生じる。更に説明すると、ダイシングブレードの頂部（厚さ方向の中心）が半導体基板の表面側の溝１４０の溝幅に収まっている場合は段差部に破損は生じないが、製造ばらつきによって表面側の溝１４０の溝幅から外れてしまうと段差部に破損が生じるため、例えば、製造ばらつきが少なく、ダイシングブレードの頂部（厚さ方向の中心）が常に表面側の溝１４０の溝幅に収まる場合と比較し、生産量に対する破損の割合が増加することになる。
【０１２１】
そこで、本実施例では、このようなダイシングブレードを量産に利用する予定の場合には、頂部の領域に発生する応力による段差部の破損が抑制されるように、ダイシングブレードの先端形状を予め加工する。図２２は、本実施例の第１の加工方法を説明するフローチャートである。先ず、ダイシングブレードの頂部（厚さ方向の中心）が溝幅方向にばらつく範囲が、表面側の溝幅に包含されるか否かを確認する（Ｓ６００）。頂部や厚みの中心が溝幅方向にばらつく範囲は、例えば、使用する製造装置（ダイシング装置）の位置決め精度やダイシングブレードの変形度合（撓みや反りの量）を含む製造条件で決まるが、ダイシングブレードの撓みや反りの量がどの程度になるかを把握するには、実際の実験等を通じて把握する必要があり手間がかかる。一方、製造装置の位置決め精度はカタログ等に記載された仕様等から比較的容易に把握できる。よって、撓みや反りの量がどの程度になるかを把握するのが困難な場合は、製造装置の位置決め精度のみを考慮するようにしてもよい。この確認は、先端形状の加工に関与する者が行う。
【０１２２】
溝幅に包含される場合には、Ｓ６１０へ進み、図２１（Ａ）ないし（Ｅ）に例示するような、当初から先端部が先細りしたダイシングブレードをそのまま量産に使用することを決定する。ダイシングブレードの頂部が溝幅内に包含される製造条件であれば、先端部が先細りしたダイシングブレードを使用し続けたとしても、図１３における、カーフ幅が非常に狭く（Ｓｂ＝１１．２）、位置ずれ量Ｄｓが大きいとき（Ｄｓ＝７．５μｍ）のように、段差部にかかる応力が急激変わることはないため、段差部の破損は抑制されるためである。なお、ステップＳ６１０は、ダイシングブレードの先端部の先端形状の加工を一切禁止することを意図するものではなく、段差部を破損させない形状であれば、必要に応じて先端部を任意の先細り度合に加工してもよい。
【０１２３】
一方、頂部が表面側の溝幅に包含されない場合には、Ｓ６２０へ進み、ダイシングブレードの先端部の先細り度合が小さくなるように（先細り度合が緩和されるように）先端形状を加工する。つまり、ダイシングブレードの頂部の領域で最大応力を与えて段差部を破損させない先細りの度合に加工する。先細り度合の大きいダイシングブレードを、頂部が表面側の溝幅から外れてしまうような製造条件で使用すれば、ダイシングを続けていくに従い、段差部に破損が生じる割合が増えることになる。一方、先端部の先細り度合を小さくすれば、頂部による応力が分散され、段差部の一点に大きな応力がかからずに、段差部が破損する可能性が低くなる。
【０１２４】
次に、先細り度合を変更するための具体的な加工方法について説明する。ダイシングブレードは、ＧａＡｓ、サファイア、ガラス、シリコンなどの種々の基板等を切断することが可能であり、このようなダイシングブレードは、アルミニウム等の基台の側面に、ダイヤモンド等の砥粒を金属メッキで結合した電鋳ブレード、ダイヤモンド等の砥粒をレジンボンドで結合したレジノイドブレード、ダイヤモンド等の砥粒を金属ボンドで焼き固めたメタルブレードなどから構成される。ダイシングブレードの構成は、切断する基板の種類に応じて決定される。ダイシングブレードは、切断を重ねていくと先端部が徐々に摩耗し、その先端形状が切削に適さない形状に変化する場合がある。例えば、先細りし過ぎたり、偏摩耗により予期せぬ先端形状になる場合がある。このよう場合において、ダイシングブレードの先端形状を再度所望の形状に戻す方法として、ダイシングブレードの先端部を再加工（ドレッシング）することが知られている。本実施例では、そのような先端形状を再加工する技術を利用して、頂部の領域で最大応力を与えるダイシングブレードの先端形状を加工する。
【０１２５】
図２３に、ダイシングブレードの先端部を加工するための典型的な加工装置の一例を示す。図２３（Ａ）は、概略平面図、図２３（Ｂ）は、概略断面図である。加工装置は、平坦な支持台６００上に搭載されたダイシングブレードの先端形状を加工するための整形用ボード６１０と、整形用ボード６１０上を３次元方向に移動可能なモータ６２０と、モータ６２０の回転軸に着脱可能にダイシングブレード６３０を取付けるチャック６４０とを含む。
【０１２６】
整形用ボード６１０は、ダイシングブレードの先端形状を加工する、いわゆるドレスボードであり、ダイシングブレードの加工に適した材料から構成される。例えば、整形用ボード６１０は、ダイシングブレードよりも硬質のボンドが用いられ、またダイシングブレードの砥粒よりも大きい砥粒から構成される。モータ６２０は、図示しない駆動機構によって、Ｘ、Ｙ、Ｚ方向に移動可能であり、それ故、モータ６２０に固定されたダイシングブレード６３０は整形用ボード６１０に位置決めされ、かつモータ６２０がＺ方向に移動されたとき、ダイシングブレード６３０が整形用ボード６１０を切削する。
【０１２７】
ダイシングブレード６３０の先端部の先細り度合を小さくさせる場合、先ず、図２１（Ａ）ないし（Ｅ）に示すようなダイシングブレードがモータ６２０の回転軸に取付けられる。次に、モータ６２０をＸ、Ｙ方向に移動させ、ダイシングブレード６３０を整形用ボード６１０上に位置決めし、モータ６２０を一定速度で回転させる。次に、ダイシングブレード６３０が一定の切り込みの深さで整形用ボード６１０を切削するように、モータ６２０をＺ方向に降下させる。切り込みの深さは、例えば、数μｍ程度である。次に、モータ６２０をＸ方向（モータ６２０の回転軸と平行な方向）に移動させ、さらにモータ６２０をＺ方向に降下させ、ダイシングブレード６３０に数μｍの深さの切り込みで切削させる。このようなＺ方向とＸ方向の切削を繰り返すことで、ダイシングブレード６３０の先端部の先細り度合を小さくする。
【０１２８】
図２１（Ａ）ないし（Ｅ）に示すダイシングブレードの先端部の先細り度合が小さくなるような加工を施した後の状態を図２４に示す。図２４（Ａ）のダイシングブレード５００Ａ、５０２Ａは、図２１（Ａ）、（Ｂ）のダイシングブレード５００、５０２に対応する。先端部の先細り度合を小さくすることで、ダイシングブレード５００Ａ、５０２Ａの先端部には、傾斜面５１２、５２２と、その傾斜面の間に平坦な面（頂面）５３２Ａが形成される。さらに先細り度合を小さくするならば、傾斜面５１２、５１４が削り取られ、図５（Ｇ）に示すような、先端形状をほぼ矩形形状に整形することができる。図２４（Ｂ）のダイシングブレード５０４Ａは、図２１（Ｃ）のダイシングブレード５０４に対応し、先端部の先細り度合を小さくすることで、傾斜面５１４、５２４の間に平坦な面５３４Ａが形成される。図２４（Ｃ）に示すダイシングブレード５０６Ａ、５０８Ａは、図２１（Ｄ）、（Ｅ）に示すダイシングブレード５０６、５０８に対応し、先端部の先細り度合を小さくすることで、頂部に平坦な面５３６Ａが形成される。
【０１２９】
なお、図２４（Ａ）ないし（Ｃ）は先端部の先細り度合を小さくした形状の一例であり、これに限定されるものではない。例えば、先細り度合は、整形用ボード６１０の材料、加工条件（Ｚ方向の切り込みの深さ、Ｘ方向の加工回数、整形用ボードの設置角度など）によって、平坦な面５３２Ａ、５３４Ａ、５３６Ａの幅、傾斜面５１２、５２２の距離などを適宜調整することが可能である。また、先端部の先細り度合を小さくしすぎると（つまり、矩形形状に近づけすぎると）、頂部の領域に最大応力は発生しなくなるものの、段差部の根元領域に最大応力が発生するようになり、この応力によって、段差部の根元領域に破損が発生する場合がある。このような場合は、段差部の根元領域に破損が発生しない範囲において先細り度合を小さくすればよい。例えば、図２４（Ａ）ないし（Ｃ）の形状に加工した後、更に、先に説明した先端加工用の半導体基板を使用して、図５（ｂ）に示すような湾曲面を有する形状にしてもよい。また、図２３にて説明した加工方法を使用せずに、先端加工用の半導体基板のみを使用して所望の形状に加工してもよい。
【０１３０】
このように、頂部の領域で最大応力を与える先細り度合のダイシングブレードを量産に利用する場合には、必要に応じて先端部の先細り度合を小さくすることで、段差部が破損する割合を抑制した量産に適したダイシングブレードとすることができる。なお、上記第１の加工方法において、図２２のステップＳ６００の条件分岐は、先端形状の加工に関与する者が実際に「Ｙｅｓ」なのか「Ｎｏ」なのかを判断する判断ステップであってもよいし、先端形状の加工に関与する者による判断を伴わない単なる条件分岐であってもよい。すなわち、各条件分岐において「Ｙｅｓ」なのか「Ｎｏ」なのかは、結果的にその条件が満たされているか否かであってよく、必ずしも先端形状の加工に関与する者の判断を伴う必要はない。
【０１３１】
次に、ダイシングブレードの頂部の領域で最大応力を与える先細りの度合のダイシングブレードであって、頂部（厚さ方向の中心）が半導体基板の表面側の溝１４０の溝幅から外れたと仮定した場合に、その最大応力によって段差部を破損させてしまう先細りの度合のダイシングブレードを利用する場合の第２の加工方法について説明する。図２５は、第２の加工方法を説明するフローチャートである。第２の加工方法では、第１の加工方法の場合と異なり、ダイシングブレードの頂部（厚みの中心）が表面側の溝幅に包含されるか否かとは無関係に、頂部が表面側の溝幅に包含されないものと仮定して、先細り度合が小さくなるように頂部を加工することで、頂部の領域で最大応力を与えて段差部を破損させない先細り度合にし（Ｓ７００）、これを量産に用いる。一例として、図２１（Ａ）ないし（Ｅ）のような先端形状のダイシングブレードを利用する場合は、第１の加工方法と同様の方法を用いて、例えば、図５（ｂ）に示すような湾曲面を有する形状に加工した上で、量産工程で使用するようにする。以上のように、第２の加工方法によれば、ダイシングブレードの頂部（厚みの中心）が表面側の溝幅に包含されるか否かの確認が不要となる。
【０１３２】
上記した第１および第２の加工方法は、他者から入手したダイシングブレードの先端部が先細りされている場合に、これを量産に適合するように先端形状を加工する例を説明したが、第１および第２の加工方法は、これに限らず、ダイシングブレードの使用により先端部の先細り度合が大きくなった場合に、この先細り度合を再び小さくするときの加工にも適用することができる。その場合には、例えば、次に説明するダイシングブレードの交換タイミングにおいて、上記の加工方法を適用すればよい。また、加工工程については、自らは加工を行わず、他者に加工をさせてもよい。
【０１３３】
Ｆ）  ブレードの交換に関する実施例
次に、ダイシングブレードの交換のタイミングについて説明する。ダイシングブレードを使用し続けると、徐々に摩耗して、図２６の形状のように、先端が先細った形状となる。このように先細った形状に摩耗した場合であっても、図１３のシミュレーション結果から理解される通り、ダイシングブレード先端の頂部が半導体基板の表面側の溝１４０の幅から外れない製造条件であれば、その摩耗したダイシングブレードを使用し続けたとしても、段差部の破損は抑制される。しかしながら、ダイシングブレード先端の頂部が半導体基板の表面側の溝の幅から外れてしまうような位置精度の製造条件の場合は、ダイシングを続けていくに従い、段差部に破損が生じる割合が増えることになる。
【０１３４】
図中の破線７００は、本実施例における初期のダイシングブレード３００の一例としての形状であり、図中の実線７１０は、ダイシングブレード３００が摩耗して先細りした形状を示している。ここで、ダイシングブレード３００の形状７００の場合は、製造ばらつき等により、ダイシングブレード３００の頂部が半導体基板Ｗの表面側の溝１４０の幅から外れた場合であっても、先端部の湾曲面により応力が分散されるため、段差部の一点に大きな応力がかからずに、段差部が破損する可能性が低い。一方、摩耗した形状７１０の場合は、先端部に湾曲面があるものの、先細りしているため、段差部の一点に応力が集中しやくす、その部分を中心として、段差部に破損７２０が生じやすくなる。
【０１３５】
そこで、本実施例では、ダイシングブレードの摩耗により、頂部の領域で最大応力を与えて段差部を破損させる先細りの形状になる前にそのダイシングブレードの使用を中止し、新たなものに交換をする。言い換えると、ダイシングブレードの摩耗により、ダイシング時に段差部にかかる応力が、予め定めた応力に達した場合に、ダイシングブレードの寿命に到達する前であっても、ダイシングブレードを新たなものに交換する。一例として、ダイシングブレード先端の頂部が半導体基板の表面側の溝の幅から外れてしまうような位置精度の製造条件においては、ダイシングブレードの寿命とは別に、上記のタイミングでダイシングブレードを交換する。通常のフルダイシングでは、摩耗により先端部が先細りした状態において、ダイシング時の振動や半導体基板を貫通した衝撃などにより、ダイシングブレードに欠けなどの破損を生じる。よって、通常のフルダイシングでは、このタイミングを実験的、経験的に把握することで、ダイシングブレードの寿命を決定し、この寿命に基づいて交換が行われる。一方、本実施例では、ダイシングブレードの欠けなどの破損に基づき決まる寿命に至る前であっても、交換を実施する。
【０１３６】
また、予め定めた先細りの形状に達したか否かの判断や、予め定めた応力に達したか否かの判断は、事前の実験やシミュレーション等により、量産工程で許容可能な破損度合い（破損率など）と先端部の形状や応力との関係を把握するとともに、そのような先端部の形状や応力に達するのに要する、ダイシングの総時間、ダイシングの総距離、ダイシングした半導体基板の総枚数などの製造条件（ダイシングブレードの使用量）を予め求めておく。そして、量産工程においては、これらのダイシングブレードの摩耗度合いを表す製造条件が予め定めた条件に達した場合に、予め定めた先細りの形状や予め定めた応力に達したと判断すればよい。
【０１３７】
また、事前の実験やシミュレーション等により、量産工程で許容しうる破損率に対応する具体的な先端部の形状や応力を把握しなくても、ダイシングにおける総時間、総距離、総枚数等などの摩耗度合いを表す製造条件と破損状況との関係を実験から求め、求められたこの関係に基づいて、交換タイミングを判断してもよい。また、別の方法として、量産工程の途中で、実際に先端の形状を計測しながら予め定めた先細りの形状に達したか否かを判断してもよい。この場合、ダイシングブレードの頂部から予め定めた距離における厚みや、先端部の角度等を測定し判断すればよい。
【０１３８】
なお、ダイシングブレード先端の頂部が半導体基板の表面側の溝の幅から外れない製造条件を選択した場合や、外れたとしても段差部が破損しないような段差部の厚みを選択した場合は段差部の破損がより抑制されることになり、この場合は、ダイシングブレードの寿命に基づいて、ダイシングブレードを交換すればよい。また、ダイシングブレードの頂部が表面側の溝の幅から外れないようにするためには、ダイシングブレードの溝幅方向のばらつき範囲に影響を与える製造条件と半導体基板表面側の溝の幅との関係が、そのようになる組み合わせを選択すればよい。例えば、製造装置の精度が悪い場合は、半導体基板の表面側の溝の幅を広くし、製造装置の精度がよい場合は、それに応じて、溝の幅を狭くすればよい。
【０１３９】
また、実施する製造条件が、溝の幅から外れる製造条件なのかはずれない製造条件なのかが不明な場合は、溝の幅から外れる製造条件と仮定して、ダイシングブレードの寿命とは無関係に交換してもよい。すなわち、頂部の領域で最大応力を与えて段差部を破損させる先細りの範囲に至る前に、ダイシングブレードの使用を中止し、新たなものに交換してもよい。
【０１４０】
次に、ダイシングブレード先端の頂部が、ダイシングブレードの摩耗に伴い表面側の溝の幅から外れる場合についての交換タイミングについて説明する。ダイシングブレードの頂部が表面側の溝の幅から外れる場合には２つの場合があり、１つ目はダイシングブレードの使用開始時点から外れる状態となっている場合であり、２つ目はダイシングブレードの摩耗に伴い、外れない状態から外れる状態になるものである。前者の場合は、例えば、製造装置の位置決め精度が悪かったり、表面側の溝幅が狭いなど、ダイシングブレードの使用開始時点で、既に位置決め精度の範囲が表面側の溝幅を外れている場合が該当する。後者は、ダイシングブレードの摩耗に伴い、ダイシングブレードの厚みが薄くなることで強度が弱まり、切削時の応力によってダイシングブレードが反る量が徐々に増えることで、ダイシングブレードの使用途中から頂部が表面側の溝の幅から外れるようになる場合が該当する。
【０１４１】
よって、ダイシングブレードの摩耗に伴い、外れない状態から外れる状態になる場合は、外れる状態になる前に、ダイシングブレードの使用を中止して、新たなものに交換してもよい。この場合は、ダイシングブレードの先端部の形状が、頂部の領域で最大応力を与えて段差部を破損させる先細りの形状になっていることを条件にダイシングブレードの使用を中止してもよいし、ダイシングブレードの先端部の形状に無関係に、外れる状態になる前にダイシングブレードの使用を中止してもよい。なお、外れない状態から外れる状態になるタイミングは、例えば、ダイシングブレードの使用度合と表面側の溝の周辺の破損率との関係に基づき予め求めればよく、その際に、ダイシングブレードの頂部が表面側の溝の幅から実際に外れているか否かを確認してもよい。なお、本実施例における表面側の溝の「周辺」とは、ダイシングブレードから直接的、または間接的に応力を受ける範囲を言う。
【０１４２】
このように、本実施例の半導体片の製造方法においては、ダイシングブレードの使用開始時点では段差部が破損しない状態であっても、ダイシングブレードの摩耗により段差部が破損する状態になる場合がある。この場合、ダイシングブレードの使用開始から暫くの間は、半導体片の破損は、他の要因による破損のみであるため一定の範囲に安定しているが、同じダイシングブレードを使い続けると、段差部を破損させる先細りの範囲になったり、表面側の溝幅から外れる状態になったりすることで、徐々に破損率が上昇することになる。そして、最終的には、量産工程で許容できない破損率になりうる。
【０１４３】
よって、このような破損率の変化を考慮して、ダイシングブレードの交換タイミングとしては、例えば、半導体片の破損率（段差部の破損率）が上昇しだす前に交換してもよいし、半導体片の破損率が上昇しだした後であって、量産工程で許容しない破損率に至る前に交換してもよい。
【０１４４】
以上、ブレードの交換に関する説明をしたが、これらを整理すると以下のようになる。すなわち、ブレード交換に関する第１の態様として、基板の表面に表面側の溝を形成する工程と、前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、前記切削部材の先端部における厚み方向の中心が溝幅方向にばらつく範囲が前記表面側の溝から外れ、かつ、摩耗によって先細りした前記切削部材の頂部の領域からの応力によって前記表面側の溝の周辺が破損する製造条件の場合は、前記切削部材の先端形状が、摩耗によって前記表面側の溝周辺を破損させる先細りの形状になる前に前記切削部材の使用を中止し、新たな切削部材に交換してもよい。
【０１４５】
第２の態様として、基板の表面に表面側の溝を形成する工程と、 前記基板の裏面から、前記表面側の溝の入口部分の幅よりも厚みが厚い回転する切削部材で、前記表面側の溝に通じる裏面側の溝を形成して、前記基板を半導体片に個片化する工程と、 を備え、前記切削部材の先端部における厚み方向の中心がばらつく範囲が前記表面側の溝から外れ、かつ、摩耗によって先細りした前記切削部材の頂部の領域からの応力によって前記表面側の溝の周辺が破損する製造条件の場合は、前記切削部材の摩耗に伴い前記表面側の溝の周辺の破損率が上昇しだす前に前記切削部材の使用を中止し、新たな切削部材に交換してもよい。
【０１４６】
第３の態様として、基板の表面に表面側の溝を形成する工程と、 前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、前記切削部材の先端部における厚み方向の中心位置がばらつく範囲が前記表面側の溝から外れ、かつ、摩耗によって先細りした前記切削部材の頂部の領域からの応力によって前記表面側の溝の周辺が破損する製造条件の場合は、前記切削部材の摩耗に伴い前記表面側の溝の周辺の破損率が上昇しだした後、量産工程で許容しない破損率に至る前に前記切削部材の使用を中止し、新たな切削部材に交換してもよい。ここで、ダイシングブレードの摩耗に伴い、半導体片の破損率が製造途中から上昇する場合として、主に２つの場合が想定される。１つ目は、表面側の溝幅が狭い場合や、ダイシング装置の位置決め精度が悪い場合など、ダイシングブレードの厚みの中心（頂部）が、使用の初期段階から表面側の溝の幅から外れる可能性がある場合において、ダイシングブレードの摩耗に伴い、段差部を破損させない先細りの度合だった先端形状が段差部を破損させる先細りの度合の先端形状にる場合である。２つ目は、使用の初期段階から段差部を破損させてしまう先細り度合のダイシングブレードを使用する場合において、ダイシングブレードの摩耗に伴い、ダイシングブレードの反りや撓みの量が増加し、ダイシングブレードの厚みの中心（頂部）が表面側の溝の幅から外れない状態だったものが外れる状態になる場合である。第２の態様や第３の態様は、このような知見に基づく態様である。
【０１４７】
第４の態様として、基板の表面に表面側の溝を形成する工程と、前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、前記切削部材の摩耗に伴い、当該摩耗に起因して前記表面側の溝の周辺の破損率が上昇する製造条件においては、前記破損率が量産工程で許容しない破損率に至る前に前記切削部材の使用を中止してもよい。
【０１４８】
第５の態様として、前記第４の態様において、前記破損率が上昇しだした後、量産工程で許容しない破損率に至る前に前記切削部材の使用を中止し、新たな切削部材に交換してもよい。
【０１４９】
第６の態様として、前記第４及び第５の態様において、前記切削部材の先端形状が、前記切削部材の摩耗に伴い、頂部の領域で最大応力を与えて前記表面側の溝の周辺を破損させる先細りの形状になる前に、前記切削部材の使用を中止し、新たな切削部材に交換してもよい。
【０１５０】
第７の態様として、前記第４及び第５の態様において、前記切削部材の先端部における厚み方向の中心が溝幅方向にばらつく範囲が、前記切削部材の摩耗に伴い、前記表面側の溝に包含される範囲から前記表面側の溝から外れる範囲になる前に、前記切削部材の使用を中止し、新たな切削部材に交換してもよい。
【０１５１】
第８の態様として、前記第４及び第５の態様において、前記切削部材の頂面を有さない頂部が溝幅方向にばらつく範囲が、前記切削部材の摩耗に伴い、前記表面側の溝に包含される範囲から前記表面側の溝から外れる範囲になる前に、前記切削部材の使用を中止し、新たな切削部材に交換してもよい。
【０１５２】
第９の態様として、基板の表面に表面側の溝を形成する工程と、前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、前記切削部材の先端部における厚み方向の中心が溝幅方向にばらつく範囲が、前記切削部材の摩耗に伴い、前記表面側の溝に包含される範囲から前記表面側の溝から外れる範囲になる製造条件においては、前記ばらつく範囲が前記表面側の溝に包含される範囲から前記表面側の溝から外れる範囲になる前に、前記切削部材の使用を中止し、新たな切削部材に交換してもよい。
【０１５３】
第１０の態様として、基板の表面に表面側の溝を形成する工程と、前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、前記切削部材の頂面を有さない頂部が溝幅方向にばらつく範囲が、前記切削部材の摩耗に伴い、前記表面側の溝に包含される範囲から前記表面側の溝から外れる範囲になる製造条件においては、前記ばらつく範囲が前記表面側の溝に包含される範囲から前記表面側の溝から外れる範囲になる前に、前記切削部材の使用を中止し、新たな切削部材に交換してもよい。
【０１５４】
第１１の態様として、基板の表面に表面側の溝を形成する工程と、前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、前記切削部材の先端部における厚み方向の中心が溝幅方向にばらつく範囲が、前記切削部材の摩耗に伴い、前記表面側の溝に包含される範囲から前記表面側の溝から外れる範囲になる製造条件においては、前記切削部材の摩耗により、前記切削部材の先端形状が、頂部に頂面を有さない先細りの形状であって当該頂部の領域で最大応力を与えて前記段差部を破損させる先細りの形状になる前に前記切削部材の使用を中止し、新たな切削部材に交換してもよい。
【０１５５】
第１２の態様として、基板の表面に表面側の溝を形成する工程と、前記基板の裏面から、前記表面側の溝の入口部分の幅よりも厚みが厚い回転する切削部材で、前記表面側の溝に通じる裏面側の溝を形成して、前記基板を半導体片に個片化する工程と、を備え、頂面を有さない先細りした先端形状の前記切削部材の頂部が溝幅方向にばらつく範囲が、前記切削部材の摩耗に伴い、前記表面側の溝に包含される範囲から前記表面側の溝から外れる範囲になる製造条件においては、前記切削部材の摩耗により、前記切削部材の先端形状が、当該頂部の領域で最大応力を与えて前記段差部を破損させる先細りの形状になる前に前記切削部材の使用を中止し、新たな切削部材に交換してもよい。第１２の態様では、例えば、図５の（Ｂ）の形状のような頂面を有さない先細りした先端形状のダイシングブレードの頂部が摩耗して、図１４に示すような頂部の領域で最大応力を与えて前記段差部を破損させる先細りの形状になる前にダイシングブレードの使用を中止する。
【０１５６】
第１３の態様として、前記第１〜第１２の態様において、予め求めた関係であって、前記切削部材の使用量と前記表面側の溝の周辺の破損率との関係に基づき、前記切削部材の使用を中止し、新たな切削部材に交換してもよい。言い換えると、前記切削部材の使用量の変化に伴う前記表面側の溝の周辺の破損率の変化を予め求め、この求めた関係を使用して、前記切削部材の使用を中止するタイミングを決定してもよい。なお、「破損率」とは、破損が全く発生しないと仮定した場合の半導体片の生産量に対する破損品の割合であり、本実施の形態においては、破損率そのものだけでなく、破損率に比例して変動する他の特性であって、間接的に破損率に連動する特性も含む。
【０１５７】
上記の第１〜第３の態様において、「前記表面側の溝の周辺が破損する製造条件」とは、ダイシングブレード等の切削部材を使い続けたと仮定した場合に、ダイシングブレードの寿命（欠け等の破損）よりも前に表面側の溝の周辺が破損しうるようになる製造条件を指す。また、上記の第８〜第１２の態様において、「表面側の溝に包含される範囲から表面側の溝から外れる範囲になる製造条件」とは、ダイシングブレード等の切削部材を使い続けたと仮定した場合に、ダイシングブレードの寿命（欠け等の破損）よりも前に表面側の溝から外れる範囲になる製造条件を指す。また、
【０１５８】
Ｇ）  表面側の微細溝の変形例
次に、基板表面側に形成される微細溝の変形例について説明する。図２（Ｄ）に示した微細溝１４０は、異方性ドライエッチングにより、基板表面から略垂直に延在する側面を有するストレート状の溝に加工されたが、微細溝は、これ以外の形状であってもよい。
【０１５９】
本実施例の微細溝の他の構成例を図２７（Ａ）、（Ｂ）、（Ｃ）、（Ｄ）に示す。これらの溝形状は溝の下部側が広くなる形状を有しており、ダイシングブレードの頂部が溝幅方向にばらついた場合であっても、段差部が応力を受けづらい形状となっている。図２７（Ａ）に示す微細溝８００は、深さＤ１のほぼ均一な幅Ｓａ１を形成する直線状の側面を含む第１の溝部分８１０と、第１の溝部分８１０の下方に連結され、深さＤ２の球面状の側面及び底面を有する第２の溝部分８２０とを有する。第２の溝部分８２０の幅Ｓａ２は、基板表面と平行な方向の対向する側壁間の内径であり、Ｓａ２＞Ｓａ１の関係にある。図の例では、第２の溝部分８２０の中心近傍において、幅Ｓａ２が最大となる。
【０１６０】
図２７（Ｂ）に示す微細溝８００Ａは、深さＤ１のほぼ均一な幅Ｓａ１を形成する直線状の側面を含む第１の溝部分８１０と、第１の溝部分８１０の下方に連結され、深さＤ２のほぼ直線状の側面を有する矩形状の第２の溝部分８３０とを有する。第２の溝部分８３０は、図２７（Ａ）に示す第２の溝部分８２０の球面状の側面及び底面を直線状に変化させたものであり、第２の溝部分８３０の幅Ｓａ２は、基板表面と平行な方向の対向する側壁間の距離であり、この距離は、ほぼ一定である（Ｓａ２＞Ｓａ１）。なお、ここに示す第２の溝部分の形状は例示であって、第２の溝部分の形状は、第１の溝部分の幅Ｓａ１よりも大きな幅をもつ形状であれば良く、例えば、図２７（Ａ）に示す第２の溝部分８２０と、図２７（Ｂ）に示す第２の溝部分８３０の中間の形状、すなわち第２の溝部分が楕円状であってもよい。更に言い換えれば、第２の溝部分は、第１の溝部分との境界部の溝の幅（Ｄ１の深さでの溝の幅）よりも広い幅の空間を有する形状であればよい。
【０１６１】
図２７（Ｃ）に示す微細溝８００Ｂは、深さＤ１のほぼ均一な幅Ｓａ１を形成する側面を有する第１の溝部分８１０と、第１の溝部分８１０の下方に連結され、深さＤ２の逆テーパ状の第２の溝部分８４０とを有する。第２の溝部分８４０の側面は、底部に向けて幅が徐々に大きくなるように傾斜されている。第２の溝部分８４０の幅Ｓａ２は、基板表面と水平な方向の対向する側面間の距離であり、当該距離は、第２の溝部分８４０の最下部近傍（下端近傍）で最大となる。
【０１６２】
図２７（Ｄ）に示す微細溝８００Ｃは、基板表面の開口幅Ｓａ１から最下部近傍の幅Ｓａ２まで、徐々に幅が大きくなる形状を有している。つまり、深さＤ２を有する逆テーパ状の溝から構成される。微細溝８００Ｃは、図２７（Ｃ）に示す第１の溝部分８１０の深さＤ１を限りなく小さくしたものである。なお、図２７（Ｄ）の形状は、図２７（Ａ）ないし図２７（Ｃ）の形状のように、第１の溝部分と第２の溝部分の境界で側面の角度が変わる形状ではないが、溝全体の上部と下部を比較すると、下部の方が溝幅が広くなっている形状であり、第１の溝部分（上部）と第１の溝部分よりも広い幅の第２の溝部分（下部）を有している。
【０１６３】
ここで、ダイシング用テープ１６０を剥離した際に発生するダイシング用テープの粘着層の残存を抑制するためには、第１の溝部分の形状は、図２７（Ｄ）のような基板表面から裏面に向けて幅が徐々に広くなる形状（逆テーパ形状）よりも、図２７（Ａ）ないし図２７（Ｃ）に示すような垂直形状の溝の方が好ましい。これは、逆テーパ形状は、溝内に入り込んだ粘着層に紫外線があたりにくい形状であるため、粘着層が硬化し難く、また、硬化したとしても、剥離の際に、溝内に入り込んだ粘着層の根元部分に垂直形状の場合も応力がかかり易く、ちぎれやすいためである。
【０１６４】
更に、粘着層の残存を抑制する観点からは、第１の溝部分の側面の形状は、図２７（Ａ）ないし図２７（Ｃ）の垂直形状よりも、基板表面から裏面に向けて幅が徐々に狭くなる形状（順テーパ形状）であることがより好ましい。すなわち、第１の溝部分の形状は、基板の表面から裏面に向けて幅が広くなる部分（逆テーパ形状）を有さない形状とすることが好ましい。
【０１６５】
図２７（Ａ）ないし（Ｄ）に示す微細溝８００、８００Ａ、８００Ｂ、８００Ｃは、好ましくは基板と直交する中心線に関して線対称に構成される。また、図２７（Ａ）〜（Ｄ）は、微細溝の特徴を分かり易く説明するために直線または曲面により描かれたものであり、実際に形成される微細溝の側面には、段差または凹凸が含まれてもよく、コーナーは、必ずしも厳密に角形状にはならず、曲面で形成され得ることに留意すべきである。また、図２７（Ａ）〜（Ｄ）は、あくまで微細溝の一例をしての形状を示したものであり、第１の溝部分と連通する下方に、第１の幅よりも大きい幅を有する第２の溝部分が形成される形状であれば他の形状であってもよい。例えば、図２７（Ａ）〜（Ｄ）に示すそれぞれの形状を組み合わせた形状や、組み合わせた後に更に変形させた形状であってもよい。また、図２７（Ｃ）や（Ｄ）に示す順逆メサ形状の角度もあくまで一例であり、基板面に垂直な面に対して傾斜を有すればよく、その傾斜の程度は問わない。
【０１６６】
次に、本実施例の微細溝の製造方法について説明する。図２８は、本実施例の微細溝を製造するための製造方法を示すフローである。図２７（Ａ）ないし（Ｄ）に示されるような微細溝は、幅Ｓａ１を有する第１の溝部分を第１のエッチングにより形成する工程（Ｓ８００）、次に、第１の溝部分の下方に幅Ｓａ１よりも広い幅Ｓａ２を有する第２の溝部分を第２のエッチングにより形成する工程（Ｓ８１０）を含む。ここで、第２のエッチングは第１のエッチングよりも側壁方向へのエッチング強度が強いエッチングを用いる。一例として、第１のエッチングとして異方性エッチングを、第２のエッチングとして等方性エッチングを使用する場合の例を説明する。
【０１６７】
図２９は、図２７（Ａ）に示す微細溝８００の製造工程を説明する概略断面図である。ＧａＡｓ基板Ｗの表面に、フォトレジスト９００が形成される。フォトレジストは、例えば、粘性１００ｃｐｉのｉ線レジストであり、約８μｍの厚さに塗布される。公知のフォトリソ工程、例えばｉ線ステッパー、ＴＭＡＨ２．３８％の現像液を用いて、フォトレジスト９００に開口９１０が形成される。この開口９１０の幅は、第１の溝部分の幅Ｓａ１を規定する。
【０１６８】
フォトレジスト９００をエッチングマスクに用い、異方性ドライエッチングにより基板表面に第１の溝部分８１０を形成する。好ましい態様では、リアクティブイオンエッチング（ＲＩＥ）装置として誘導結合プラズマ（ＩＣＰ）が用いられる。エッチング条件は、例えば、誘導結合プラズマ（ＩＣＰ）のパワー５００Ｗ、バイアスパワー５０Ｗ、圧力３Ｐａ、エッチングガスとして、Ｃｌ２＝１５０sccm、ＢＣｌ３＝５０sccm、Ｃ４Ｆ８＝２０sccm、エッチング時間２０分である。公知のようにＣＦ系のガスを添加することで、エッチングと同時に側壁に保護膜９２０が形成される。反応ガスのプラズマによりラジカル、イオンが生成される。溝の側壁はラジカルのみでアタックされるが、保護膜９２０があるためエッチングされない。一方、底部は垂直入射したイオンにより保護膜が除去され、除去された部分がラジカルによりエッチングされる。このため、異方性エッチングが達成される。
【０１６９】
次に、エッチング条件を変更することで、等方性エッチングが行われる。一例として、ここでは、側壁保護膜９２０を形成する役割のＣ４Ｆ８の供給を停止する。誘導結合プラズマ（ＩＣＰ）のパワー５００Ｗ、バイアスパワー５０Ｗ、圧力３Ｐａ、エッチングガスとして、Ｃｌ２＝１５０sccm、ＢＣｌ３＝５０sccm、エッチング時間１０分である。Ｃ４Ｆ８の供給が停止されたことで、側壁保護膜９２０が形成されなくなるため、第１の溝部分８１０の底部において等方性エッチングが達成される。これにより、第１の溝部分８１０の下方に第２の溝部分８２０が形成される。第２の溝部分８２０は、第１の溝部分８１０の幅Ｓａ１からさらに横及び下方向に広がった球面状の側面及び底面を有する。なお、上記のエッチング条件は一例であり、微細溝の幅、深さ、形状等に応じてエッチング条件が適宜変更され得る。
【０１７０】
なお、図２７（Ｃ）のような形状は、第２の溝部分を形成する際に、側壁方向へのエッチング強度を図２７（Ａ）の第２の溝部分を形成する場合よりも弱めればよい。側壁方向へのエッチング強度は、エッチング装置の出力やエッチングガスなどのエッチング条件を変えることで変更可能であり、具体的には、例えば、側壁保護用のガスであるＣ４Ｆ８の供給を完全に停止せずに、第１の溝部分を形成する際の流量よりも減したり、エッチング用のガスであるＣｌ２などの流量を増やしたり、または、これらを組み合わせればよい。言い換えると、第１の溝部分の形成時及び第２の溝部分の形成時の両方において、エッチングガスに含まれる側壁保護用のガス及びエッチング用のガスの両方を供給するものの、それぞれの流量を変えることで形成すればよい。そして、このような流量の設定を、第１の溝部分を形成する前に予め設定しておくことで、第１の溝部分及び第２の溝部分を一連の連続したエッチング工程にて形成できる。なお、粘着層の残存を抑制するために、第１の溝部分を、基板表面から裏面に向けて幅が徐々に狭くなる形状（順テーパ形状）に形成する場合は、そのような形状になるように、Ｃ４Ｆ８やＣｌ２の流量やエッチング装置の出力を適正化したり、流量を切り替えるようにすればよい。また、図２７（Ｄ）のような形状は、図２７（Ｃ）における第１の溝部分の形成を省略すれば形成可能である。また、このようなエッチングは一般的に異方性エッチングとして達成される。
【０１７１】
本実施例の微細溝を製造するための製造方法について説明したが、第１の溝部分と第１の溝部分よりも広い幅を有する第２の溝部分とを形成できるのであれば、他の方法で形成してもよい。例えば、ドライエッチングとウエットエッチングの組合せで形成してもよい。また、第１の溝部分は第１のエッチングのみで形成される必要はなく、第２の溝部分は第２のエッチングのみで形成される必要はない。つまり、第１の溝部分に対しては、第１のエッチングが主要なエッチングであれば、第１のエッチング以外のエッチングが含まれても良く、第２の溝部分に対しては、第２のエッチングが主要なエッチングであれば、第２のエッチング以外のエッチングが含まれてもよい。また、少なくとも第１の溝部分と第２の溝部分が形成されればよいため、例えば、第１の溝部分と第２の溝部分との間や第２の溝部分よりも基板の裏面側に近い位置に第３や第４の溝部分が存在してもよく、また、それらは、第３のエッチングや第４のエッチングによって形成されてもよい。
【０１７２】
以上、本発明の実施の形態について詳述したが、各実施例における「表面側の溝の幅と裏面側の溝の幅との差により形成される段差部」とは、表面側の溝の底部側の幅よりも裏面側の溝の幅が広い状態における段差部だけでなく、図２７に示すような溝の幅が一定でない表面側の溝を採用する場合等において、裏面側の溝の幅より表面側の溝の底部側の幅のほうが広く形成されることで生じる段差部も含む。また、各実施例における「表面側の溝の幅よりも厚みが厚い回転する切削部材で、前記表面側の溝に通じる裏面側の溝を形成する」旨の記載における「表面側の溝の幅」とは、表面側の溝の入口部分の幅を言う。つまり、ここでの「表面側の溝の幅」とは、フルダイシングの場合と比較して一枚の基板から取得できる半導体片の数を向上させるための構成を明確にするためのものであり、一枚の基板から取得できる半導体片の数は、表面側の溝の底部側の幅ではなく、機能素子が形成される基板表面付近の溝の幅、つまり表面側の溝の入口部分の幅で決まるためである。一方、頂部が表面側の溝の幅に包含されるのか外れるかの判断として必要な表面側の溝の幅については、先に説明した通り、表面側の溝の底部の位置からダイシングブレードの頂部が到達する位置までの間の最大幅を言う。また、本明細書における破損の抑制とは、欠け、亀裂等を目視で確認できない程度に抑制するものに限らず、破損の程度を多少でも抑制するものや、破損の発生の可能性を多少でも低減できるものを含み、その抑制の程度は問わない。
【０１７３】
なお、図１７で説明したダイシングブレードの先端形状の設計方法は、以下のように説明することができる。すなわち、前記基板の裏面から、前記表面側の溝の幅よりも厚みが厚い回転する切削部材で、前記表面側の溝に通じる裏面側の溝を形成し、前記表面側の溝の幅と前記裏面側の溝の幅との差により形成される段差部を有する半導体片に個片化する工程と、を備える半導体片の製造方法であって、量産工程で採用予定の形状を有する表面側の溝に対して、先細り度合が異なる複数の先端形状で、前記裏面側の溝を形成する工程と、前記裏面側の溝を形成した結果、前記先端形状の先細りの度合が小さいために前記段差部が破損する第１の先細りの範囲と、前記第１の先細りの範囲よりも先細りの度合が大きい側の範囲であって、前記段差部が破損しない第２の先細りの範囲との両方が存在する場合、量産工程において、当該第２の先細りの範囲に含まれる先細りの度合の切削部材で前記裏面側の溝を形成する半導体片の製造方法である。
【０１７４】
また、本発明は、特定の実施形態に限定されるものではなく、特許請求の範囲に記載された本発明の要旨の範囲内において、種々の変形・変更が可能である。例えば、ガラスやポリマー等の半導体を含まない基板から個々の素子を個片化する場合に適用してもよい。例えば、半導体を含まないＭＥＭＳ用の基板に適用してもよい。また、本発明の実施の形態における各工程は、順序的な矛盾がない限り、少なくとも一部を量産工程前の設計段階で実施してもよいし、全てを量産工程の一環として実施してもよい。また、本発明の実施の形態における各工程は、複数の主体（他者）によって実施されてよい。例えば、表面側の溝の形成を第１の主体が実施し、第１の主体によって表面側の溝が形成された基板を第２の主体が納入することによって基板を準備し、準備した基板に第２の主体が裏面側の溝を形成して基板を個片化（分割）してもよい。すなわち、表面側の溝が形成された基板を、第１の主体が準備してもよいし、第２の主体が自ら準備してもよい。
【符号の説明】
【０１７５】
１００：発光素子
１２０：切断領域（スクライブライン）
１３０：レジストパターン
１４０：表面側の溝（微細溝）
１６０：ダイシング用テープ
１７０：裏面側の溝
１８０、２００：紫外線
１９０：エキスパンド用テープ
２１０：半導体チップ
３００、３００Ａ、３０２：ダイシングブレード
３１０、３２０：側面
３３０、３３２、３５２、３６２：湾曲面
３４０：頂面
３５０、３６０：面取り
４００：段差部
４１０：根本領域
５００、５０２、５０４、５０６、５０８：ダイシングブレード
５１０、５２０：側面
５１２、５２２：傾斜面
５３０、５３４、５３６：尖った頂部
５３２、５３２Ａ：平坦な面
６１０：整形用ボード
６２０：モータ
６３０：ダイシングブレード
６４０：チャック
【要約】      （修正有）【課題】使用予定の切削部材が、頂部の領域で最大応力を与えて段差部を破損させる先細り度合の先端形状を有する場合であっても段差部の破損を抑制できる半導体片の製造方法を提供する。【解決手段】半導体片の製造方法は、基板の表面に表面側の溝を形成する工程と、前記基板の裏面から、前記表面側の溝の幅よりも厚みが厚い回転する切削部材で、前記表面側の溝に通じる裏面側の溝を形成し、前記表面側の溝の幅と前記裏面側の溝の幅との差により形成される段差部を有する半導体片に個片化する工程と、前記裏面側の溝を形成するより前に前記切削部材の先端部を予め加工する加工工程であって、頂部の領域で最大応力を与えて前記段差部を破損させる先細り度合を有する切削部材の先細り度合を小さくすることで、当該頂部の領域で最大応力を与えて前記段差部を破損させない先細りの度合に加工する加工工程とを備える。【選択図】図２２【図１】
0005773049.tif 000002
【図２】
0005773049.tif 000003
【図３】
0005773049.tif 000004
【図４】
0005773049.tif 000005
【図５】
0005773049.tif 000006
【図６】
0005773049.tif 000007
【図７】
0005773049.tif 000008
【図８】
0005773049.tif 000009
【図９】
0005773049.tif 000010
【図１０】
0005773049.tif 000011
【図１１】
0005773049.tif 000012
【図１２】
0005773049.tif 000013
【図１３】
0005773049.tif 000014
【図１４】
0005773049.tif 000015
【図１５】
0005773049.tif 000016
【図１６】
0005773049.tif 000017
【図１７】
0005773049.tif 000018
【図１８】
0005773049.tif 000019
【図１９】
0005773049.tif 000020
【図２０】
0005773049.tif 000021
【図２１】
0005773049.tif 000022
【図２２】
0005773049.tif 000023
【図２３】
0005773049.tif 000024
【図２４】
0005773049.tif 000025
【図２５】
0005773049.tif 000026
【図２６】
0005773049.tif 000027
【図２７】
0005773049.tif 000028
【図２８】
0005773049.tif 000029
【図２９】
0005773049.tif 000030